(57)【特許請求の範囲】
【請求項１】
水、水溶性有機溶剤、及び着色剤を含んでなるインクジェット記録用インクであって、かつ該インクジェット記録用インク中に下記構造式（Ｉ）で表される化学構造を有するフッ素系界面活性剤を少なくとも１種類含有することを特徴とするインクジェット記録用インク。
【化１】
0005672065.tif 000018
ただし、構造式（Ｉ）中、Ｒｆは、ＣＦ３、ＣＦ２ＣＦ３、（ＣＦ２）３Ｆ、又は（ＣＦ２）４Ｆを表し、Ｘ、Ｙは、Ｘ＋Ｙ＝４又は５を満たす整数を表す。
【請求項２】
フッ素系界面活性剤のインクジェット記録用インクにおける含有量が、０．０１質量％〜１０質量％である請求項１に記載のインクジェット記録用インク。
【請求項３】
着色剤がブラックである請求項１から２のいずれかに記載のインクジェット記録用インクと、着色剤がカラーである請求項１から２のいずれかに記載のインクジェット記録用インクとからなることを特徴とするインクジェット記録用インクセット。
【請求項４】
請求項１から２のいずれかに記載のインクジェット記録用インク、又は、請求項３に記載のインクジェット記録用インクセットに刺激を印加し、該インクジェット記録用インクを飛翔させて画像を形成するインク飛翔工程を少なくとも含むことを特徴とするインクジェット記録方法。
【請求項５】
請求項１から２のいずれかに記載のインクジェット記録用インク、又は、請求項３に記載のインクジェット記録用インクセットに刺激を印加し、該インクジェット記録用インクを飛翔させて画像を形成するインク飛翔手段を少なくとも有することを特徴とするインクジェット記録装置。
【請求項６】
請求項１から２のいずれかに記載のインクジェット記録用インク、又は、請求項３に記載のインクジェット記録用インクセットを、容器中に収容したことを特徴とするインクカートリッジ。
【請求項７】
請求項６に記載のインクカートリッジを搭載することを特徴とするインクジェット記録装置。
【請求項８】
記録媒体上に請求項１から２のいずれかに記載のインクジェット記録用インク、又は、請求項３に記載のインクジェット記録用インクセットを用いて形成された画像を有してなることを特徴とするインク記録物。
【発明の詳細な説明】
【技術分野】
【０００１】
本発明は、インクジェット記録用インク、並びに、インクジェット記録用インクセット、インクカートリッジ、インクジェット記録方法、インクジェット記録装置、及びインク記録物に関する。
【背景技術】
【０００２】
インクジェット用インクに顔料を用いた場合、また、通常の炭化水素系活性剤を活用した場合、画像ベタ部の均一性、カラーの発色性など染料インクと同等というレベルを達成することが難しいという問題がある。また、インクジェット用染料インクの処方においても、界面活性剤を添加しないと表面張力が４０ｍＮ／ｍと高くなりすぎ、水溶性有機溶剤の浸透性だけでは、十分に表面張力が下がらず、画像ベタ部の均一性が悪くなるという課題がある。このため、界面活性剤を添加し、表面張力を下げて、画像ベタ部の均一性を上げ、発色性を向上させることが試みられている。
これまで用いられてきた界面活性剤では、表面張力を低下させるという効果は期待できる。しかし、画像品質(白抜け、カラーブリード等)にはあまり効果がなく、また表面張力が低いので、インクの表面張力が低下してしまい、インクとしての起泡性が高く、泡立ちやすいことから、インクの充填性、吐出安定性に悪影響を及ぼしてしまうという問題があった。このため、シリコーンオイルやシリカを含んだ消泡剤を用いると、保存性が悪化したり、ノズル内壁に付着してしまい、吐出不良の原因になるという問題がある。
【０００３】
前記課題を解決するため、例えば、特許文献１には、画像品質の向上に効果があり、低い起泡性や吐出安定性にも効果がある目的で、ある特性の構造を持つフッ素系界面活性剤をインク組成中に含有させるインクが開示されている。この提案によれば、確かに、画像品質が向上し、低い起泡性と、吐出安定性の向上にもある程度の効果がある。
しかし、記載されている下記構造式（ＩＩ）で表されるフッ素系界面活性剤では、低い起泡性、吐出安定性はあるものの、画像品質、特に発色性についての効果が劣っているため、高発色性という観点からは、効果が充分ではないという問題は解消できていない。
【０００４】
【化１】
0005672065.tif 000002
ただし、前記構造式（ＩＩ）中、ＲｆはＣＦ３又はＣＦ２ＣＦ３を表し、ｎは、１〜４を満たす整数を表し、ｍは、６〜２５を満たす整数を表し、ｐは、１〜４を満たす整数を表す。
したがって白抜け及びカラーブリードが抑えられ画像品質が良好であると共に、低い起泡性と、吐出安定性の向上が図れるインクジェット記録用インク及びその関連技術の速やかな提供が望まれているのが現状である。
【発明の概要】
【発明が解決しようとする課題】
【０００５】
本発明は、従来における前記諸問題を解決し、以下の目的を達成することを課題とする。即ち、本発明は、特定構造のフッ素系界面活性剤を含み、白抜け及びカラーブリードが抑えられ画像品質が良好であり、特に高い発色性を奏するに拘わらず、起泡性が低く、吐出安定性の向上を図ることができるインクジェット用記録インク、並びにインクジェット記録用インクセット、及びインクジェット記録装置を提供することを目的とする。
【課題を解決するための手段】
【０００６】
前記課題を解決するため本発明者らが鋭意検討を重ねた結果、インクジェット記録用インク中に下記構造式（Ｉ）で表されるフッ素系界面活性剤を少なくとも１種含有することで、従来のインクジェット用染料インクに比べ、高粘度であるが表面張力が低く、普通紙の印字において、染料インクの紙面への偏在が無くなり、均一に濡れ広がることで均染性が格段に向上し、白抜けが抑えられること、また、インクセットを構成するインクに、フッ素系界面活性剤を使用することで、インク間の浸透性バランスが保たれているため、カラーブリードが抑えられて高品質な画像が得られること、また、シリコーン系消泡剤のような凝集性のある消泡剤を加えなくても泡立ちが起こりにくく、吐出安定性も確保できるという格別な作用効果を奏することを知見した。
【０００７】
前記課題を解決するための手段としては、以下の通りである。即ち、
＜１＞  水、水溶性有機溶剤、及び着色剤を含んでなるインクジェット記録用インクであって、かつ該インクジェット記録用インク中に下記構造式（Ｉ）で表される化学構造を有するフッ素系界面活性剤を少なくとも１種類含有することを特徴とするインクジェット記録用インクである。
【０００８】
【化２】
0005672065.tif 000003
ただし、構造式（Ｉ）中、Ｒｆは、ＣＦ３、ＣＦ２ＣＦ３、（ＣＦ２）３Ｆ、又は（ＣＦ２）４Ｆを表し、Ｘ、Ｙは、Ｘ＋Ｙ＝４又は５を満たす整数を表す。
【０００９】
＜２＞  フッ素系界面活性剤のインクジェット記録用インクにおける含有量が、０．０１質量％〜１０質量％である前記＜１＞に記載のインクジェット記録用インクである。
＜３＞  着色剤がブラックである前記＜１＞から＜２＞のいずれかに記載のインクジェット記録用インクと、着色剤がカラーであるクレーム＜１＞から＜２＞のいずれかに記載のインクジェット記録用インクとからなることを特徴とするインクジェット記録用インクセットである。
＜４＞  前記＜１＞から＜２＞のいずれかに記載のインクジェット記録用インク、又は、前記＜３＞に記載のインクジェット記録用インクセットに刺激を印加し、該インクジェット記録用インクを飛翔させて画像を形成するインク飛翔工程を少なくとも含むことを特徴とするインクジェット記録方法である。
＜５＞  前記＜１＞及び＜２＞のいずれかに記載のインクジェット記録用インク、又は、前記＜３＞に記載のインクジェット記録用インクセットに刺激を印加し、該インクジェット記録用インクを飛翔させて画像を形成するインク飛翔手段を少なくとも有することを特徴とするインクジェット記録装置である。
＜６＞  前記＜１＞から＜２＞のいずれかに記載のインクジェット記録用インク、又は、前記＜３＞に記載のインクジェット記録用インクセットを、容器中に収容したことを特徴とするインクカートリッジである。
＜７＞  前記＜６＞に記載のインクカートリッジを搭載することを特徴とするインクジェット記録装置である。
＜８＞  記録媒体上に前記＜１＞から＜２＞のいずれかに記載のインクジェット記録用インク、又は、前記＜３＞に記載のインクジェット記録用インクセットを用いて形成された画像を有してなることを特徴とするインク記録物である。
【発明の効果】
【００１０】
本発明によれば、従来における前記諸問題を解決し、前記目的を達成することができ、特定の構造を有するフッ素系界面活性剤を含み、白抜け及びカラーブリードが抑えられ画像品質が良好であり、特に高い発色性を奏するに拘わらず、起泡性が低く、吐出安定性の向上を図ることができるインクジェット記録用インク、このインクを用いた記録方法及び記録装置が提供されるという極めて優れた効果が呈される。
即ち、インク中に下記構造式（Ｉ）で表される化学構造を有するフッ素系界面活性剤を少なくとも１種類含有することで、従来のインクに比べ、高粘度であるが表面張力が低く、普通紙の印字において、ビヒクルは速やかに浸透し、色材成分が表面に残りやすくなるという従来のインクの特徴のほかに、特に今回のフッ素系界面活性剤を使用することで、更に色材の偏在がなくなり、記録媒体上（例えば、紙面上）に均一に色材成分が存在することで、均染性が格段に向上する結果、高彩度、高発色濃度で、しかし裏抜けの少ない画像が得られる。
また、ブラックインクにもこのフッ素系界面活性剤を使用することで、ブラックインクの画像濃度が高く、このインクセットでは、ブラック及びカラー間の色境界にじみがきわめて少なく、顕著な彩度向上が図られ、カラー発色性に優れ、裏抜けの少ない両面印刷性に優れた記録画像が得られる。
【化３】
0005672065.tif 000004
ただし、前記構造式（Ｉ）中、Ｒｆは、ＣＦ３、ＣＦ２ＣＦ３、（ＣＦ２）３Ｆ、又は（ＣＦ２）４Ｆを表し、Ｘ、Ｙは、Ｘ＋Ｙ＝４又は５を満たす整数を表す。
【図面の簡単な説明】
【００１１】
【図１】図１は、本発明のインクカートリッジの一例を示す概略図である。
【図２】図２は、図１のインクカートリッジのケース（外装）も含めた概略図である。
【図３】図３は、インクジェット記録装置のインクカートリッジ装填部のカバーを開いた状態の斜視説明図である
【図４】図４は、インクジェット記録装置の全体構成を説明する概略構成図である。
【図５】図５は、本発明のインクジェットヘッドの一例を示す概略拡大図である。
【図６】図６は、本発明のインクジェット記録装置の一例を示す斜視図である。
【発明を実施するための形態】
【００１２】
（インクジェット記録用インク）
本発明のインクジェット記録用インクは、水、水溶性有機溶剤、着色剤、下記構造式（Ｉ）で表される化学構造を有するフッ素系系面活性剤を少なくとも含有し、更に必要に応じてその他の成分を含有する。
【００１３】
＜構造式（Ｉ）で表される化学構造を有するフッ素系界面活性剤＞
本発明のインクジェット記録用インクは、下記構造式（Ｉ）で表される化学構造を有するフッ素系界面活性剤を少なくとも１種類含有する。
0005672065.tif 000005
ただし、前記構造式（Ｉ）中、Ｒｆは、ＣＦ３、ＣＦ２ＣＦ３、（ＣＦ２）３Ｆ、又は（ＣＦ２）４Ｆを表し、Ｘ、Ｙは、Ｘ＋Ｙ＝４又は５を満たす整数を表す。前記Ｘは、１〜４が好ましく、前記Ｙは、１〜４が好ましい。
これらの中でも、前記構造式（Ｉ）において、Ｒｆ＝（ＣＦ２）４Ｆ、Ｘ＝２、Ｙ＝２、Ｘ＋Ｙ＝４であるフッ素系界面活性剤が、表面張力を低下させ、かつ抑泡効果が高い点で特に好ましい。
前記構造式（Ｉ）で表される化学構造を有するフッ素系界面活性剤は、インクの表面張力を低下させ、高発色など画像品質の向上を齎らし、かつ、低起泡性を示すのでインクの吐出安定性に非常に寄与する。
【００１４】
前記構造式（Ｉ）で表される化学構造を有するフッ素系界面活性剤は、適宜合成したものを使用してもよいし、市販品を使用してもよい。該市販品としては、例えばＯＭＮＯＶＡ社製の商品名ＰＦ７００２等、市販品として、入手することができる。
【００１５】
前記構造式（Ｉ）で表される化学構造を有するフッ素系界面活性剤のインクジェット記録用インクにおける含有量としては、特に制限はなく、目的に応じて適宜選択することができるが、０．０１質量％〜１０質量％が好ましく、０．１質量％〜５質量％がより好ましく、０．１質量％〜０．５質量％が特に好ましい。前記フッ素系界面活性剤の含有量が、０．０１質量％未満であると、発色性の向上効果が得られないことがあり、１０質量％を超えると、インクの保存安定性が低下してしまうことがある。
前記構造式（Ｉ）で表される化学構造を有するフッ素系界面活性剤は、１種単独で使用してもよく、２種以上を併用してもよい。更には他の併用可能な界面活性剤とともに、インクを調製する際に定法にしたがってインク液媒体中に添加されてもよい。
【００１６】
＜＜併用可能なその他の界面活性剤＞＞
前記併用可能なその他の界面活性剤としては、特に制限はなく、目的に応じて適宜選択することができ、例えば、前記構造式（Ｉ）で表される化学構造を有するフッ素系界面活性剤以外のフッ素系界面活性剤、ノニオン系界面活性剤、アニオン系界面活性剤、両性界面活性剤、アセチレングリコール系界面活性剤などを併用することもできる。これらは、１種単独で使用してもよく、２種以上を併用してもよい。
【００１７】
前記アニオン界面活性剤としては、例えば、アルキルアリル、アルキルナフタレンスルホン酸塩、アルキルリン酸塩、アルキル硫酸塩、アルキルスルホン酸塩、アルキルエーテル硫酸塩、アルキルスルホコハク酸塩、アルキルエステル硫酸塩、アルキルベンゼンスルホン酸塩、アルキルジフェニルエーテルジスルホン酸塩、アルキルアリールエーテルリン酸塩、アルキルアリールエーテル硫酸塩、アルキルアリールエーテルエステル硫酸塩、オレフィンスルホン酸塩、アルカンオレフィンスルホン酸塩、ポリオキシエチレンアルキルエーテルリン酸塩、ポリオキシエチレンアルキルエーテル硫酸エステル塩、エーテルカルボキシレート、スルホコハク酸塩、α−スルホ脂肪酸エステル、脂肪酸塩、高級脂肪酸とアミノ酸の縮合物、ナフテン酸塩などが挙げられる。
【００１８】
前記ノニオン系界面活性剤としては、例えば、ポリオキシエチレンアルキルエーテル、ポリオキシエチレンアルキルアリルエーテル、ポリオキシエチレンアルキルフェニルエーテル、ポリオキシエチレングリコールエステル、ポリオキシエチレン脂肪酸アミド、ポリオキシエチレン脂肪酸エステル、ポリオキシエチレンポリオキシプロピレングリコール、グリセリンエステル、ソルビタンエステル、ショ糖エステル、グリセリンエステルのポリオキシエチレンエーテル、ソルビタンエステルのポリオキシエチレンエーテル、ソルビトールエステルのポリオキシエチレンエーテル、脂肪酸アルカノールアミド、アミンオキシド、ポリオキシエチレンアルキルアミン、グリセリン脂肪酸エステル、ソルビタン脂肪酸エステル、ポリオキシエチレンソルビタン脂肪酸エステル、ポリオキシエチレンソルビトール脂肪酸エステル、アルキル（ポリ）グリコキシドなどが挙げられる。
【００１９】
前記両性界面活性剤としては、イミダゾリニウムベタイン等のイミダゾリン誘導体、ジメチルアルキルラウリルベタイン、アルキルグリシン、アルキルジ（アミノエチル）グリシンなどが挙げられる。
【００２０】
前記アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３−オールなどのアセチレングリコール系（例えば、エアープロダクツ社（米国）のサーフィノール１０４、８２、４６５、４８５あるいはＴＧなど）などが挙げられる。
【００２１】
なお、前記併用可能なその他の界面活性剤の添加量は、本発明の目的及び効果を失わせない範囲で適宣調整することができる。
【００２２】
＜着色剤＞
前記着色剤としては、顔料、染料、及び着色微粒子の少なくともいずれかを用いることができる。
前記染料としては、例えば、水溶性染料、油溶性染料、分散染料などが挙げられる。良好な吸着性及び封入性の観点からは、油溶性染料及び分散染料が好ましいが、得られる画像の耐光性からは顔料が好ましく用いられる。
【００２３】
＜＜着色微粒子＞＞
前記着色微粒子としては、色材を含有させたポリマー微粒子の水分散物が好適に用いられる。
ここで、前記「色材を含有させた」とは、ポリマー微粒子中に色材を封入した状態及びポリマー微粒子の表面に色材を吸着させた状態の何れか又は双方を意味する。この場合、本発明のインクジェット記録用インクに配合される色材は、すべてポリマー微粒子に封入又は吸着されている必要はなく、本発明の効果が損なわれない範囲において、該色材がエマルジョン中に分散していてもよい。前記色材としては、水不溶性又は水難溶性であって、前記ポリマーによって吸着され得る色材であれば特に制限はなく、目的に応じて適宜選択することができる。
ここで、前記「水不溶性又は水難溶性」とは、２０℃で水１００質量部に対し色材が１０質量部以上溶解しないことを意味する。また、「溶解する」とは、目視で水溶液表層又は下層に色材の分離や沈降が認められないことを意味する。
【００２４】
前記色材を含有させたポリマー微粒子（着色微粒子）の平均粒径としては、特に制限はなく、目的に応じて適宜選択することができるが、インク中において０．１６μｍ以下が好ましい。
【００２５】
前記着色微粒子の含有量としては、特に制限はなく、目的に応じて適宜選択することができるが、前記インクジェット記録用インク中において固形分で、８質量％〜２０質量％が好ましく、８質量％〜１２質量％がより好ましい。
【００２６】
＜＜染料＞＞
前記各染料は、ポリマー微粒子に効率的に含浸される観点から、有機溶剤、例えば、ケトン系溶剤に２ｇ／リットル以上溶解することが好ましく、２０ｇ／リットル〜６００ｇ／リットル溶解することがより好ましい。
前記染料の含有量としては、特に制限はなく、目的に応じて適宜選択することができるが、前記インクジェット記録用インク全量に対して１．５質量％〜１０質量％が好ましく、２質量％〜７質量％がより好ましい。前記含有量が、１．５質量％未満であると、目的とする濃度が得られない可能性があり、１０質量％を超えると、染料が結晶化し、析出することがある。
【００２７】
前記水溶性染料としては、カラーインデックスにおいて酸性染料、直接性染料、塩基性染料、反応性染料、食用染料に分類される染料であり、好ましくは耐水、耐光性が優れたものが用いられる。
【００２８】
前記酸性染料及び食用染料としては、例えば、Ｃ．Ｉ．アシッドイエロー  １７，２３，４２，４４，７９，１４２；Ｃ．Ｉ．アシッドレッド  １，８，１３，１４，１８，２６，２７，３５，３７，４２，５２，８２，８７，８９，９２，９７，１０６，１１１，１１４，１１５，１３４，１８６，２４９，２５４，２８９；Ｃ．Ｉ．アシッドブルー  ９，２９，４５，９２，２４９；Ｃ．Ｉ．アシッドブラック  １，２，７，２４，２６，９４；Ｃ．Ｉ．フードイエロー  ３，４；Ｃ．Ｉ．フードレッド  ７，９，１４；Ｃ．Ｉ．フードブラック  １，２などが挙げられる。
【００２９】
前記直接性染料としては、例えば、Ｃ．Ｉ．ダイレクトイエロー  １，１２，２４，２６，３３，４４，５０，８６，１２０，１３２，１４２，１４４；Ｃ．Ｉ．ダイレクトレッド  １，４，９，１３，１７，２０，２８，３１，３９，８０，８１，８３，８９，２２５，２２７；Ｃ．Ｉ．ダイレクトオレンジ  ２６，２９，６２，１０２；Ｃ．Ｉ．ダイレクトブルー  １，２，６，１５，２２，２５，７１，７６，７９，８６，８７，９０，９８，１６３，１６５，１９９，２０２；Ｃ．Ｉ．ダイレクトブラック  １９，２２，３２，３８，５１，５６，７１，７４，７５，７７，１５４，１６８，１７１などが挙げられる。
【００３０】
前記塩基性染料としては、例えば、Ｃ．Ｉ．べーシックイエロー  １，２，１１，１３，１４，１５，１９，２１，２３，２４，２５，２８，２９，３２，３６，４０，４１，４５，４９，５１，５３，６３，６４，６５，６７，７０，７３，７７，８７，９１；Ｃ．Ｉ．ベーシックレッド  ２，１２，１３，１４，１５，１８，２２，２３，２４，２７，２９，３５，３６，３８，３９，４６，４９，５１，５２，５４，５９，６８，６９，７０，７３，７８，８２，１０２，１０４，１０９，１１２；Ｃ．Ｉ．べーシックブルー  １，３，５，７，９，２１，２２，２６，３５，４１，４５，４７，５４，６２，６５，６６，６７，６９，７５，７７，７８，８９，９２，９３，１０５，１１７，１２０，１２２，１２４，１２９，１３７，１４１，１４７，１５５；Ｃ．Ｉ．ベーシックブラック  ２，８などが挙げられる。
【００３１】
前記反応性染料としては、例えば、Ｃ．Ｉ．リアクティブブラック  ３，４，７，１１，１２，１７；Ｃ．Ｉ．リアクティブイエロー  １，５，１１，１３，１４，２０，２１，２２，２５，４０，４７，５１，５５，６５，６７；Ｃ．Ｉ．リアクティブレッド１，１４，１７，２５，２６，３２，３７，４４，４６，５５，６０，６６，７４，７９，９６，９７；Ｃ．Ｉ．リアクティブブルー  １，２，７，１４，１５，２３，３２，３５，３８，４１，６３，８０，９５などが挙げられる。
【００３２】
前記染料としては、発色に優れ、耐水性、耐光性も良好な点で、Ｃ．Ｉ．Ｄｉｒｅｃｔ  Ｂｌｕｅ  １９９（ＰＲＯ−ＪＥＴ  Ｃｙａｎ  １  Ｌｉｑｕｉｄ、富士フィルムイメージングカラーランド社製）、Ｃ．Ｉ．Ａｃｉｄ  Ｒｅｄ  ２４９（ＰＲＯ−ＪＥＴ  Ｍａｇｅｎｔａ  １  Ｌｉｑｕｉｄ、富士フィルムイメージングカラーランド社製）、Ｃ．Ｉ．Ｄｉｒｅｃｔ  Ｙｅｌｌｏｗ  １３２（ＢＡＹＳＣＲＩＰＴ  Ｙｅｌｌｏｗ  ＧＧＮ  Ｌｉｑｕｉｄ、ランクセス社製）、Ｃ．Ｉ．Ｄｉｒｅｃｔ  Ｂｌａｃｋ  １９５（ＰＲＯ−ＪＥＴ  Ｆａｓｔ  Ｂｌａｃｋ  ２  Ｌｉｑｕｉｄ、富士フィルムイメージングカラーランド社製）、Ｃ．Ｉ．Ｄｉｒｅｃｔ  Ｂｌｕｅ  １９９（ＤＡＩＷＡ  ＩＪ  ＢＬＵＥ  ３１９ＨＬ、ダイワ化成社製）、Ｄｕａｓｙｎ  Ｂｌａｃｋ  ＨＥＦ−ＳＦ  Ｌｉｑｕｉｄ（Ｃ．Ｉ．ダイレクトブラック１６８、染料濃度２０質量％、クラリアント社製）、Ｃ．Ｉ．Ａｃｉｄ  Ｙｅｌｌｏｗ  ２３（Ａｃｉｄ  Ｙｅｌｌｏｗ  ２３、ダイワ化成社製）、Ｃ．Ｉ．Ｒｅａｃｔｉｖｅ  Ｒｅｄ  ３１（ＰＲＯ−ＪＥＴ  Ｍａｇｅｎｔａ  ３Ｂ−ＯＡ  Ｌｉｑｕｉｄ、富士フィルムイメージングカラーランド社製）、ＢＡＹＳＣＲＩＰＴ  Ｂｌａｃｋ  ＳＰ  ｌｉｑｕｉｄ（染料濃度３０質量％、ランクセス社製）、Ｃ．Ｉ．Ｄｉｒｅｃｔ  Ｂｌｕｅ  ８６（Ｄｉｒｅｃｔ  Ｂｌｕｅ  ８６、ダイワ化成社製）が特に好ましい。
【００３３】
＜＜顔料＞＞
前記顔料としては、特に制限はなく、目的に応じて適宜選択することができ、例えば、無機顔料、有機顔料などが挙げられる。
前記無機顔料としては、例えば、酸化チタン、酸化鉄、炭酸カルシウム、硫酸バリウム、水酸化アルミニウム、バリウムイエロー、カドミウムレッド、クロムイエロー、カーボンブラックなどが挙げられる。これらの中でも、カーボンブラックなどが好ましい。なお、前記カーボンブラックとしては、例えば、コンタクト法、ファーネス法、サーマル法などの公知の方法によって製造されたものが挙げられる。
前記有機顔料としては、例えば、アゾ顔料、多環式顔料、染料キレート、ニトロ顔料、ニトロソ顔料、アニリンブラックなどが挙げられる。これらの中でも、アゾ顔料、多環式顔料などがより好ましい。なお、前記アゾ顔料としては、例えば、アゾレーキ、不溶性アゾ顔料、縮合アゾ顔料、キレートアゾ顔料などが挙げられる。前記多環式顔料としては、例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料などが挙げられる。前記染料キレートとしては、例えば、塩基性染料型キレート、酸性染料型キレートなどが挙げられる。
【００３４】
前記顔料の色としては、特に制限はなく、目的に応じて適宜選択することができ、例えば、ブラックや、イエロー、マゼンタ、シアン等のカラーなどが挙げられる。これらは、１種単独で使用してもよいし、２種以上を併用してもよい。
前記ブラック顔料としては、例えば、ファーネスブラック、ランプブラック、アセチレンブラック、チャンネルブラック等のカーボンブラック（Ｃ．Ｉ．ピグメントブラック７）類、銅、鉄（Ｃ．Ｉ．ピグメントブラック１１）、酸化チタン等の金属類、アニリンブラック（Ｃ．Ｉ．ピグメントブラック１）等の有機顔料などが挙げられる。
【００３５】
前記イエロー顔料としては、例えば、Ｃ．Ｉ．ピグメントイエロー１（ファストイエローＧ）、３、１２（ジスアゾイエローＡＡＡ）、１３、１４、１７、２３、２４、３４、３５、３７、４２（黄色酸化鉄）、５３、５５、７４、８１、８３（ジスアゾイエローＨＲ）、９５、９７、９８、１００、１０１、１０４、１０８、１０９、１１０、１１７、１２０、１２８、１３８、１５０、１５３などが挙げられる。
前記マゼンタ顔料としては、例えば、Ｃ．Ｉ．ピグメントレッド１、２、３、５、１７、２２（ブリリアントファーストスカーレット）、２３、３１、３８、４８：２（パーマネントレッド２Ｂ（Ｂａ））、４８：２（パーマネントレッド２Ｂ  （Ｃａ））、４８：３（パーマネントレッド２Ｂ（Ｓｒ））、４８：４（パーマネントレッド２Ｂ（Ｍｎ））、４９：１、５２：２、５３：１、５７：１（ブリリアントカーミン６Ｂ）、６０：１、６３：１、６３：２、６４：１、８１（ローダミン６Ｇレーキ）、８３、８８、９２、１０１（ベンガラ）、１０４、１０５、１０６、１０８（カドミウムレッド）、１１２、１１４、１２２（ジメチルキナクリドン）、１２３、１４６、１４９、１６６、１６８、１７０、１７２、１７７、１７８、１７９、１８５、１９０、１９３、２０９、２１９などが挙げられる。
前記シアン顔料としては、例えば、Ｃ．Ｉ．ピグメントブルー１、２、１５（銅フタロシアニンブルーＲ）、１５：１、１５：２、１５：３（フタロシアニンブルーＧ）、１５：４、１５：６（フタロシアニンブルーＥ）、１６、１７：１、５６、６０、６３等が挙げられる。
また、中間色としてはレッド顔料、グリーン顔料、ブルー顔料として、Ｃ．Ｉ．ピグメントレッド１７７、１９４、２２４、Ｃ．Ｉ．ピグメントオレンジ４３、Ｃ．Ｉ．ピグメントバイオレット３，１９，２３，３７、Ｃ．Ｉ．ピグメントグリーン７，３６などが挙げられる。
【００３６】
また、前記顔料としては、少なくとも１種の親水性基が顔料の表面に直接若しくは他の原子団を介して結合した分散剤を使用することなく安定に分散させることができる自己分散型カラー顔料が好適に用いられる。その結果、従来のインクのように、顔料を分散させるための分散剤が不要となる。前記自己分散型顔料としては、イオン性を有するものが好ましく、アニオン性に帯電したアニオン性親水性基、カチオン性に帯電したカチオン性親水性基が好適である。
【００３７】
前記アニオン性親水性基としては、例えば、−ＣＯＯＭ、−ＳＯ３Ｍ、−ＰＯ３ＨＭ、
−ＰＯ３Ｍ２、−ＳＯ２ＮＨ２、−ＳＯ２ＮＨＣＯＲ（ただし、式中のＭは、水素原子、アルカリ金属、アンモニウム又は有機アンモニウムを表す。Ｒは、炭素原子数１〜１２のアルキル基、置換基を有してもよいフェニル基又は置換基を有してもよいナフチル基を表す。）などが挙げられる。これらの中でも、−ＣＯＯＭ、−ＳＯ３Ｍがカラー顔料表面に結合されたものを用いることが好ましい。
【００３８】
また、前記親水性基中における「Ｍ」は、アルカリ金属としては、例えば、リチウム、ナトリウム、カリウムなどが挙げられる。前記有機アンモニウムとしては、例えば、モノ乃至トリメチルアンモニウム、モノ乃至トリエチルアンモニウム、モノ乃至トリメタノールアンモニウムが挙げられる。前記アニオン性に帯電したカラー顔料を得る方法としては、カラー顔料表面に−ＣＯＯＮａを導入する方法として、例えば、カラー顔料を次亜塩素酸ソーダで酸化処理する方法、スルホン化による方法、ジアゾニウム塩を反応させる方法などが挙げられる。
【００３９】
前記カチオン性親水性基としては、例えば、第４級アンモニウム基が好ましく、これらのいずれかが顔料表面に結合されたものが色材として好適である。
前記親水基が結合されたカチオン性の自己分散型カーボンブラックを製造する方法としては、例えば、Ｎ−エチルピリジル基を結合させる方法として、カーボンブラックを３−アミノ−Ｎ−エチルピリジウムブロマイドで処理する方法などが挙げられるが、勿論、本発明はこれらに限定されない。
【００４０】
本発明においては、前記親水性基が、他の原子団を介してカーボンブラックの表面に結合されていてもよい。他の原子団としては、例えば、炭素原子数１〜１２のアルキル基、置換基を有してもよいフェニル基又は置換基を有してもよいナフチル基が挙げられる。上記した親水性基が他の原子団を介してカーボンブラックの表面に結合する場合の具体例としては、例えば、−Ｃ２Ｈ４ＣＯＯＭ（ただし、Ｍはアルカリ金属、第４級アンモニウムを表す）、−ＰｈＳＯ３Ｍ（ただし、Ｐｈはフェニル基、Ｍはアルカリ金属、第４級アンモニウムを表す）、−Ｃ５Ｈ１０ＮＨ３＋などが挙げられるが、勿論、本発明はこれらに限定されない。
【００４１】
本発明においては、顔料分散剤を用いた顔料分散液を用いることもできる。
前記顔料分散剤としては、前記親水性高分子として、天然系では、アラビアガム、トラガンガム、グーアガム、カラヤガム、ローカストビーンガム、アラビノガラクトン、ペクチン、クインスシードデンプン等の植物性高分子、アルギン酸、カラギーナン、寒天等の海藻系高分子、ゼラチン、カゼイン、アルブミン、コラーゲン等の動物系高分子、キサンテンガム、デキストラン等の微生物系高分子などが挙げられる。
【００４２】
半合成系では、メチルセルロース、エチルセルロース、ヒドロキシエチルセルロース、ヒドロキシプロピルセルロース、カルボキシメチルセルロース等の繊維素系高分子、デンプングリコール酸ナトリウム、デンプンリン酸エステルナトリウム等のデンプン系高分子、アルギン酸ナトリウム、アルギン酸プロピレングリコールエステル等の海藻系高分子などが挙げられる。
【００４３】
純合成系では、ポリビニルアルコール、ポリビニルピロリドン、ポリビニルメチルエーテル等のビニル系高分子、非架橋ポリアクリルアミド、ポリアクリル酸又はそのアルカリ金属塩、水溶性スチレンアクリル樹脂等のアクリル系樹脂、水溶性スチレンマレイン酸樹脂、水溶性ビニルナフタレンアクリル樹脂、水溶性ビニルナフタレンマレイン酸樹脂、ポリビニルピロリドン、ポリビニルアルコール、β−ナフタレンスルホン酸ホルマリン縮合物のアルカリ金属塩、四級アンモニウムやアミノ基等のカチオン性官能基の塩を側鎖に有する高分子化合物、セラック等の天然高分子化合物等が挙げられる。
【００４４】
これらの中でも、アクリル酸、メタクリル酸、スチレンアクリル酸のホモポリマーや他の親水基を有するモノマーの共重合体からなるようなカルボン酸基を導入したものが高分子分散剤として特に好ましい。
【００４５】
これらの共重合体は、その重量平均分子量が３，０００〜５０，０００が好ましく、５，０００〜３０，０００がより好ましく、７，０００〜１５，０００が特に好ましい。
前記顔料と前記分散剤との混合質量比としては、特に制限はなく、目的に応じて適宜選択することができるが、１：０．０６〜１：３の範囲が好ましく、１：０．１２５〜１：３の範囲がより好ましい。
【００４６】
前記着色剤としての顔料の前記インクジェット記録用インクにおける添加量としては、特に制限はなく、目的に応じて適宜選択することができるが、０．５質量％〜２５質量％が好ましく、２質量％〜１５質量％がより好ましい。一般的に、顔料濃度が高くなると画像濃度が上がり画質が向上するが、定着性や吐出安定性、目詰まり等の信頼性に対しては悪影響が出易くなる。しかし、本発明では顔料の添加量が多くなっても、吐出安定性、目詰まり等の信頼性を維持した上で定着性を確保することができる。
【００４７】
＜水溶性有機溶剤＞
本発明のインクジェット記録用インクは、水及び水溶性有機溶媒を、液媒体として使用するものであるが、インクを所望の物性にするため、インクの乾燥を防止するために、また、本発明のインクジェット記録用インクの溶解安定性を向上するため等の目的で、下記に示すような水溶性有機溶剤を使用することができる。
前記水溶性有機溶剤としては、特に制限はなく、目的に応じて適宜選択することができ、例えば、エチレングリコール、ジエチレングリコール、トリエチレングリコール、ポリエチレングリコール、プロピレングリコール、ジプロピレングリコール、トリプロピレングリコール、ポリプロピレングリコール、へキシレングリコール、１，３−プロパンジオール、１，３−ブタンジオール、２，３−ブタンジオール、１，４−ブタンジオール、３−メチル−１，３−ブタンジオール、１，５−ペンタンジオール、１，６−ヘキサンジオール、テトラエチレングリコール、１，６−ヘキサンジオール、２−メチル−２，４−ペンタンジオール、３−メチル−１，５−ペンタンジオール、チオジグリコール、グリセリン、１，２，６−ヘキサントリオール、１，２，４−ブタントリオール、１，２，３−ブタントリオール、２，２，４−トリメチル−２，３−ペンタンジオール、２，２，４−トリメチル−２，３−プロパンジオール、ペトリオール等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類；Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物；ホルムアミド、Ｎ−メチルホルムアミド、ホルムアミド、Ｎ，Ｎ−ジメチルホルムアミド等のアミド類；モノエタノ−ルアミン、ジエタノールアミン、トリエタノールアミン、モノエチルアミン、ジエチルアミン、トリエチルアミン等のアミン類；ジメチルスルホキシド、スルホラン、チオジエタノール等の含硫黄化合物類；プロピレンカーボネート、炭酸エチレン、γ−ブチロラクトンなどが挙げられる。これらの溶媒は、水とともに、１種単独で使用してもよく、２種以上を併用してもよい。
【００４８】
これらの中でも、グリセリン、エチレングリコール、ジエチレングリコール、トリエチレングリコール、プロピレングリコール、ジプロピレングリコール、トリプロピレングリコール、へキシレングリコール、１，３−ブタンジオール、２，３−ブタンジオール、１，４−ブタンジオール、３−メチル−１，３−ブタンジオール、１，５−ペンタンジオール、テトラエチレングリコール、エチレングリコールモノブチルエーテル、１，６−ヘキサンジオール、２−メチル−２，４−ペンタンジオール、３−メチル−１，５−ペンタンジオール、２，２，４−トリメチル−２，３−プロパンジオール、ポリエチレングリコール、１，２，４−ブタントリオール、１，２，６−ヘキサントリオール、チオジグリコール、２−ピロリドン、Ｎ−メチル−２−ピロリドン、Ｎ−ヒドロキシエチル−２−ピロリドンが好ましく、３−メチル−１，３−ブタンジオール、２−メチル−２，４−ペンタンジオール、１，３−ブタンジオール、３−メチル−１，５−ペンタンジオールが特に好ましい。
【００４９】
前記水溶性有機溶剤の前記インクジェット記録用インク中における含有量としては、特に制限はなく、目的に応じて適宜選択することができるが、１０質量％〜５０質量％が好ましく、２０質量％〜４０質量％がより好ましい。
【００５０】
＜＜併用可能なその他の水溶性有機溶剤＞＞
本発明のインクジェット記録用インクは、上記水溶性有機溶剤以外にも、必要に応じてその他の水溶性有機溶剤（溶剤を含む）を併用することもできる。
前記その他の水溶性有機溶剤としては、例えば、糖類が好ましい。前記糖類としては、単糖類、二糖類、オリゴ糖類（三糖類及び四糖類を含む）、多糖類、又はこれらの誘導体などが挙げられる。これらの中でも、グルコース、マンノース、フルクトース、リボース、キシロース、アラビノース、ガラクトース、マルトース、セロビオース、ラクトース、スクロース、トレハロース、マルトトリオースなどが好適である。ここで、前記多糖類とは、広義の糖を意味し、α−シクロデキストリン、セルロースなど自然界に広く存在する物質を含む意味に用いることができる。
【００５１】
前記糖類の誘導体としては、前記糖類の還元糖（例えば、糖アルコール（ただし、一般式：ＨＯＣＨ２（ＣＨＯＨ）ｎＣＨ２ＯＨ（ここで、ｎは２〜５を満たす整数を表す）で表される。）、酸化糖（例えば、アルドン酸、ウロン酸など）、アミノ酸、チオ酸などが挙げられる。これらの中でも、糖アルコールが特に好ましい。該糖アルコールとしては、例えば、マルチトール、ソルビットなどが挙げられる。
【００５２】
前記糖類の含有量としては、特に制限はなく、目的に応じて適宜選択することができるが、前記インクジェット記録用インクに対し０．１質量％〜４０質量％が好ましく、０．５質量％〜３０質量％がより好ましい。
【００５３】
＜水＞
前記水としては、例えば、イオン交換水、限外濾過水、逆浸透水、蒸留水等の純水、又は超純水などが挙げられる。これらは、１種単独で使用してもよく、２種以上を併用してもよい。
【００５４】
＜その他の成分＞
前記その他の成分（添加剤）としては、特に制限はなく、目的に応じて適宜選択することができ、例えば、樹脂微粒子、浸透剤、アミノプロパンジオール化合物、保湿性維持剤、防腐防黴剤、ｐＨ調整剤、防錆剤、酸化防止剤、紫外線吸収剤、酸素吸収剤、光安定化剤、消泡剤、比抵抗調整剤、粘度調整剤などが挙げられる。これらは、１種単独で使用してもよく、２種以上を併用してもよい。
【００５５】
＜＜樹脂微粒子＞＞
前記樹脂微粒子としては、特に制限はなく、目的に応じて適宜選択することができるが、例えば、アクリル系モノマーとシラン化合物とを乳化剤存在下で重合して得られるシリコーン変性アクリル樹脂が好適に挙げられる。前記インクジェット記録用インクが前記樹脂微粒子を含有することで、定着性を改善できる点で好ましい。
【００５６】
＜＜浸透剤＞＞
前記浸透剤としては、特に制限はなく、目的に応じて適宜選択することができ、例えばポリオキシエチレンアルキルエーテル、ポリオキシエチレンアルキルフェニルエーテル、ポリオキシエチレングリコールエステル、ポリオキシエチレン・ポリオキシプロピレンデシルエーテルなどが挙げられる。
前記浸透剤の具体例としては、２−エチル−１，３−ヘキサンジオール、２−エチル−２−メチル−１，３−プロパンジオール、３，３−ジメチル−１，２−ブタンジオール、２，２−ジエチル−１，３−プロパンジオール、２−メチル−２−プロピル−１，３−プロパンジオール、２，４−ジメチル−２，４−ペンタンジオール、２，５−ジメチル−２，５−ヘキサンジオール、５−ヘキセン−１，２−ジオールなどが挙げられる。これらは、１種単独で使用してもよいし、２種以上を併用してもよい。これらの中でも、２−エチル−１，３−ヘキサンジオールが特に好ましい。
前記浸透剤の含有量としては、特に制限はなく、目的に応じて適宜選択することができるが、前記インクジェット記録用インク全量に対して、１０質量％〜４０質量％が好ましく、２０質量％〜３０質量％がより好ましい。
【００５７】
＜＜アミノプロパンジオール化合物＞＞
前記アミノプロパンジオール化合物は、水溶性の有機塩基性化合物であり、ｐＨ調整剤としても働くものである。顔料の分散安定性が向上し、吐出安定性等の信頼性が確保される点から、アミノプロパンジオール誘導体が好ましい。また、前記着色剤が染料である場合、部材に対して溶出を防ぐことができる点で好ましい。
前記アミノプロパンジオール誘導体としては、特に制限はなく、目的に応じて適宜選択することができ、例えば、１−アミノ−２，３−プロパンジオール、１−メチルアミノ−２，３−プロパンジオール、２−アミノ−２−メチル−１，３−プロパンジオール、２−アミノ−２−エチル−１，３−プロパンジオールなどが挙げられる。これらの中でも、２−アミノ−２−エチル−１，３−プロパンジオールが特に好ましい。
【００５８】
＜＜保湿性維持剤＞＞
本発明のインクジェット記録用インクには、尿素類又はアルキルグリシンを所望に応じて含有させることができる。前記尿素類としては、例えば、尿素、チオ尿素、エチレン尿素、１，３−ジメチル−２−イミダゾリジノンなどが挙げられる。また、前記アルキルグリシンとしては、例えば、Ｎ−メチルグリシン、Ｎ，Ｎ−ジメチルグリシン、Ｎ−エチルグリシンなどが挙げられる。これら尿素類及びアルキルグリシンは、基本的にどちらも水系インクにおいて、優れた保湿性を維持（保存安定性に向上につながる）させ、インクジェットプリンタの記録ヘッドの吐出安定性、耐目詰まり性に優れた効果を発揮する。また、インクの粘度調整、表面張力の調整に幅広く対応でき、耐目詰まり性に優れることにより、ヘッドの目詰まりを防ぎ、インク吐出において、インク滴の飛行曲がりなど吐出不良を防止できる。
【００５９】
前記尿素類又はアルキルグリシンの前記インクへの添加量は、一般的に０．５質量％〜５０質量％が好ましく、１質量％〜２０質量％がより好ましい。前記添加量が０．５質量％未満であると、所望のインクジェットプリンタ記録ヘッドの要求特性を満たすことができないことがあり、５０質量％を超えると、増粘を引き起こし、インクの保存安定性に対して悪影響及びインクの吐出不良につながってしまうことがある。
【００６０】
＜＜防腐防黴剤＞＞
前記防腐防黴剤としては、例えば、１，２−ベンズイソチアゾリン−３−オン、デヒドロ酢酸ナトリウム、ソルビン酸ナトリウム、２−ピリジンチオール−１−オキサイドナトリウム、安息香酸ナトリウム、ペンタクロロフェノールナトリウムなどが挙げられる。
【００６１】
＜＜ｐＨ調整剤＞＞
前記ｐＨ調整剤としては、調合されるインクに悪影響を及ぼさずにｐＨを７以上に調整できるものであれば特に制限はなく、目的に応じて任意の物質を使用することができる。
該ｐＨ調製剤としては、例えば、ジエタノールアミン、トリエタノールアミン等のアミン、水酸化リチウム、水酸化ナトリウム、水酸化カリウム等のアルカリ金属元素の水酸化物；水酸化アンモニウム、第４級アンモニウム水酸化物、第４級ホスホニウム水酸化物、炭酸リチウム、炭酸ナトリウム、炭酸カリウム等のアルカリ金属の炭酸塩などが挙げられる。
【００６２】
＜＜防錆剤＞＞
前記防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライトなどが挙げられる。
【００６３】
＜＜酸化防止剤＞＞
前記酸化防止剤としては、例えば、フェノール系酸化防止剤（ヒンダードフェノール系酸化防止剤を含む）、アミン系酸化防止剤、硫黄系酸化防止剤、りん系酸化防止剤などが挙げられる。
【００６４】
前記フェノール系酸化防止剤（ヒンダードフェノール系酸化防止剤を含む）としては、例えば、ブチル化ヒドロキシアニソール、２，６−ジ−ｔｅｒｔ−ブチル−４−エチルフェノール、ステアリル−β−（３，５−ジ−ｔｅｒｔ−ブチル−４−ヒドロキシフェニル）プロピオネート、２，２’−メチレンビス（４−メチル−６−ｔｅｒｔ−ブチルフェノール）、２，２’−メチレンビス（４−エチル−６−ｔｅｒｔ−ブチルフェノール）、４，４’−ブチリデンビス（３−メチル−６−ｔｅｒｔ−ブチルフェノール）、３，９−ビス［１，１−ジメチル−２−［β−（３−ｔｅｒｔ−ブチル−４−ヒドロキシ−５−メチルフェニル）プロピオニルオキシ］エチル］２，４，８，１０−テトライキサスピロ［５，５］ウンデカン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、テトラキス［メチレン−３−（３’，５’−ジ−ｔｅｒｔ−ブチル−４’−ヒドロキシフェニル）プロピオネート］メタンなどが挙げられる。
【００６５】
前記アミン系酸化防止剤としては、例えば、フェニル−β−ナフチルアミン、α−ナフチルアミン、Ｎ，Ｎ’−ジ−ｓｅｃ−ブチル−ｐ−フェニレンジアミン、フェノチアジン、Ｎ，Ｎ’−ジフェニル−ｐ−フェニレンジアミン、２，６−ジ−ｔｅｒｔ−ブチル−ｐ−クレゾール、２，６−ジ−ｔｅｒｔ−ブチルフェノール、２，４−ジメチル−６−ｔｅｒｔ−ブチル−フェノール、ブチルヒドロキシアニソール、２，２’−メチレンビス（４−メチル−６−ｔｅｒｔ−ブチルフェノール）、４，４’−ブチリデンビス（３−メチル−６−ｔｅｒｔ−ブチルフェノール）、４，４’−チオビス（３−メチル−６−ｔｅｒｔ−ブチルフェノール）、テトラキス［メチレン−３（３，５−ジ−ｔｅｒｔ−ブチル−４−ジヒドロキフェニル）プロピオネート］メタン、１，１，３−トリス（２−メチル−４−ヒドロキシ−５−ｔｅｒｔ−ブチルフェニル）ブタンなどが挙げられる。
前記硫黄系酸化防止剤としては、例えば、ジラウリル３，３’−チオジプロピオネート、ジステアリルチオジプロピオネート、ラウリルステアリルチオジプロピオネート、ジミリスチル３，３’−チオジプロピオネート、ジステアリルβ，β’−チオジプロピオネート、２−メルカプトベンゾイミダゾール、ジラウリルサルファイドなどが挙げられる。
前記リン系酸化防止剤としては、トリフェニルフォスファイト、オクタデシルフォスファイト、トリイソデシルフォスファイト、トリラウリルトリチオフォスファイト、トリノニルフェニルフォスファイトなどが挙げられる。
【００６６】
＜＜紫外線吸収剤＞＞
前記紫外線吸収剤としては、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤などが挙げられる。
【００６７】
前記ベンゾフェノン系紫外線吸収剤としては、例えば、２−ヒドロキシ−４−ｎ−オクトキシベンゾフェノン、２−ヒドロキシ−４−ｎ−ドデシルオキシベンゾフェノン、２,４−ジヒドロキシベンゾフェノン、２−ヒドロキシ−４−メトキシベンゾフェノン、２,２’，４，４’−テトラヒドロキシベンゾフェノンなどが挙げられる。
【００６８】
前記ベンゾトリアゾール系紫外線吸収剤としては、例えば、２−（２'−ヒドロキシ−５'−ｔｅｒｔ−オクチルフェニル）ベンゾトリアゾール、２−（２'−ヒドロキシ−５'−メチルフェニル）ベンゾトリアゾール、２−（２'−ヒドロキシ−４'−オクトキシフェニル）ベンゾトリアゾール、２−（２'−ヒドロキシ−３'−ｔｅｒｔ−ブチル−５'−メチルフェニル）−５−クロロベンゾトリアゾールなどが挙げられる。
【００６９】
前記サリチレート系紫外線吸収剤としては、例えば、フェニルサリチレート、ｐ−ｔｅｒｔ−ブチルフェニルサリチレート、ｐ−オクチルフェニルサリチレートなどが挙げられる。
【００７０】
前記シアノアクリレート系紫外線吸収剤としては、例えば、エチル−２−シアノ−３，３'−ジフェニルアクリレート、メチル−２−シアノ−３−メチル−３−（ｐ−メトキシフェニル）アクリレート、ブチル−２−シアノ−３−メチル−３−（ｐ−メトキシフェニル）アクリレートなどが挙げられる。
【００７１】
前記ニッケル錯塩系紫外線吸収剤としては、例えば、ニッケルビス（オクチルフェニル）サルファイド、２，２’−チオビス（４−ｔｅｒｔ−オクチルフェレート）−ｎ−ブチルアミンニッケル（ＩＩ）、２，２’−チオビス（４−ｔｅｒｔ−オクチルフェレート）−２−エチルヘキシルアミンニッケル（ＩＩ）、２，２’−チオビス（４−ｔｅｒｔ−オクチルフェレート）トリエタノールアミンニッケル（ＩＩ）などが挙げられる。
【００７２】
＜インクジェット記録用インクの調製方法＞
本発明のインクジェット記録用インクは、少なくとも前記水、前記水溶性有機溶剤、前記着色剤、前記構造式（Ｉ）で表される化合物を有する少なくとも１種のフッ素系界面活性剤、更に必要に応じてその他の成分を水性媒体中に分散又は溶解し、更に必要に応じて攪拌混合して製造することができる。前記分散は、例えば、サンドミル、ホモジナイザー、ボールミル、ペイントシャイカー、超音波分散機等により行うことができ、攪拌混合は通常の攪拌羽を用いた攪拌機、マグネチックスターラー、高速の分散機などで行うことができる。
また、分散又は溶解した後、金属フィルター、メンブレンフィルター等を用いた減圧濾過、加圧濾過、遠心分離機による遠心濾過を行い、粗大粒子、異物（ほこり、ごみ）等を除去し、必要に応じて脱気してもよい。
【００７３】
＜インクジェット記録用インク物性＞
本発明のインクジェット記録用インクの物性としては、特に制限はなく、目的に応じて適宜選択することができ、例えば、粘度、表面張力、ｐＨ等が以下の範囲であることが好ましい。
【００７４】
＜＜粘度＞＞
前記粘度としては、特に制限はなく、目的に応じて適宜選択することができるが、２５℃で、３ｍＰａ・ｓ〜２０ｍＰａ・ｓが好ましく、５ｍＰａ・ｓ〜２０ｍＰａ・ｓがより好ましく、５ｍＰａ・ｓ〜１２ｍＰａ・ｓが更に好ましく、５ｍＰａ・ｓ〜１０ｍＰａ・ｓが特に好ましい。前記粘度がこの範囲を超えると、吐出安定性の確保が困難になることがある
【００７５】
＜＜表面張力＞＞
前記インクジェット記録用インクの静的表面張力としては、特に制限はなく、目的に応じて適宜選択することができるが、２５℃で、３０ｍＮ／ｍ以下が好ましく、２５ｍＮ／ｍ以下がより好ましい。前記表面張力が、３０ｍＮ／ｍを超えると、紙へのインク浸透が十分に起らず、乾燥時間の長時間化を招くことがある。
【００７６】
＜＜ｐＨ＞＞
前記ｐＨとしては、特に制限はなく、目的に応じて適宜選択することができるが、７〜１０が好ましい。
【００７７】
＜＜平均粒径＞＞
前記インクジェット記録用インクの平均粒径としては、特に制限はなく、目的に応じて適宜選択することができるが、０．０２μｍ〜０．１８μｍが好ましく、０．０５μｍ〜０．１５μｍがより好ましい。
【００７８】
後述するように、本発明のインクジェット記録用インクは、インクジェットヘッドとして、インク流路内のインクを加圧する圧力発生手段として圧電素子を用いてインク流路の壁面を形成する振動板を変形させてインク流路内容積を変化させてインク滴を吐出させるいわゆるピエゾ型のもの（特開平２−５１７３４号公報参照）、あるいは、発熱抵抗体を用いてインク流路内でインクを加熱して気泡を発生させるいわゆるサーマル型のもの（特開昭６１−５９９１１号公報参照）、インク流路の壁面を形成する振動板と電極とを対向配置し、振動板と電極との間に発生させる静電力によって振動板を変形させることで,インク流路内容積を変化させてインク滴を吐出させる静電型のもの（特開平６−７１８８２号公報参照）などいずれのインクジェットヘッドを搭載するプリンタにも良好に使用できる。
本発明のインクジェット記録用インクは、各種分野において好適に使用することができ、インクジェット記録方式による画像形成装置（プリンタ等）において好適に使用することができ、例えば、印字又は印字前後に被記録用紙及び前記インクジェット記録用インクを５０℃〜２００℃で加熱し、印字定着を促進する機能を有するもののプリンタ等に使用することもでき、以下の本発明のインクカートリッジ、インク記録物、インクジェット記録装置、インクジェット記録方法に特に好適に使用することができる。
【００７９】
（インクジェット記録用インクセット）
本発明のインクジェット記録用インクセットは、本発明の前記インクジェット記録用インクにおいて着色剤がブラックであるブラックインクと、本発明の前記インクジェット記録用インクにおいて着色剤がカラーであるカラーインクとからなる。
前記カラーの着色としては、特に制限はなく、目的に応じて適宜選択することができ、イエロー、マゼンタ、シアン、ブラックなどが挙げられる。これらの着色を２種以上併用したインクセットを使用して記録を行うと、多色画像を形成することができ、全色併用したインクセットを使用して記録を行うと、フルカラー画像を形成することができる。
【００８０】
（インクカートリッジ）
本発明のインクカートリッジは、本発明の前記インクジェット記録用インクを容器中に収容してなり、更に必要に応じて適宜選択したその他の部材等を有してなる。
前記容器としては、特に制限はなく、目的に応じてその形状、構造、大きさ、材質等を適宜選択することができ、例えば、アルミニウムラミネートフィルム、樹脂フィルム等で形成されたインク袋などを少なくとも有するものなどが好適に挙げられる。
【００８１】
次に、インクカートリッジについて、図１及び図２を参照して説明する。ここで、図１は、本発明のインクカートリッジの一例を示す図であり、図２は図１のインクカートリッジのケース（外装）も含めた図である。
インクカートリッジ（２００）は、図１に示すように、インク注入口（２４２）からインク袋（２４１）内に充填され、排気した後、該インク注入口（２４２）は融着により閉じられる。使用時には、ゴム部材からなるインク排出口（２４３）に装置本体の針を刺して装置に供給される。
インク袋（２４１）は、透気性のないアルミニウムラミネートフィルム等の包装部材により形成されている。このインク袋（２４１）は、図２に示すように、通常、プラスチックス製のカートリッジケース（２４４）内に収容され、各種インクジェット記録装置に着脱可能に装着して用いられるようになっている。
本発明のインクカートリッジは、各種インクジェット記録装置に着脱可能に装着して用いることができ、また、後述する本発明のインクジェット記録装置に着脱可能に装着して用いるのが特に好ましい。
【００８２】
（インクジェット記録装置、インクジェット記録方法）
本発明のインクジェット記録装置は、インク飛翔手段を少なくとも有してなり、更に必要に応じて適宜選択したその他の手段、例えば、刺激発生手段、制御手段などを有してなる。
本発明のインクジェット記録方法は、インク飛翔工程を少なくとも含んでなり、更に必要に応じて適宜選択したその他の工程、例えば、刺激発生工程、制御工程等を含んでなる。
本発明のインクジェット記録方法は、本発明のインクジェット記録装置により好適に実施することができ、前記インク飛翔工程は前記インク飛翔手段により好適に行うことができる。また、前記その他の工程は、前記その他の手段により好適に行うことができる。
以下、本発明のインクジェット記録装置の説明と併せて、インクジェット記録方法について説明する。
【００８３】
＜インク飛翔工程及びインク飛翔手段＞
前記インク飛翔工程は、前記本発明のインクジェット記録用インク又は前記インクジェット記録用インクセットに、刺激を印加し、該記録用インクを飛翔させて画像を形成する工程である。
前記インクジェット記録用インク又は前記インクジェット記録用インクセットは、前記インクカートリッジであってもよい。
前記インク飛翔手段は、前記本発明のインクジェット記録用インクに、刺激を印加し、該インクジェット記録用インクを飛翔させて画像を形成する手段である。
【００８４】
前記インク飛翔手段としては、特に制限はなく、目的に応じて適宜選択することができ、例えば、続噴射型、オンデマンド型などが挙げられる。前記オンデマンド型としては、ピエゾ方式、サーマル方式、静電方式などが挙げられる。これらの中でも、ピエゾ方式、サーマル方式が特に好ましい。
前記インク飛翔手段は、具体的には、液室部、流体抵抗部、振動板、及びノズル部材などを有することが好ましく、前記液室部、流体抵抗部、振動板、及びノズル部材の少なくとも一部は、シリコーン及びニッケルの少なくともいずれかを含む材料から形成されることが好ましい。
また、インクジェットノズルのノズル径は、３０μｍ以下が好ましく、１μｍ〜２０μｍが好ましい。
【００８５】
＜＜刺激発生手段＞＞
インク滴を飛翔させるための刺激は、例えば、前記刺激発生手段により発生させることができ、該刺激としては、特に制限はなく、目的に応じて適宜選択することができ、熱（温度）、圧力、振動、光などが挙げられる。これらは、１種単独で使用してもよいし、２種以上を併用してもよい。これらの中でも、熱、圧力が好適に挙げられる。
前記刺激発生手段としては、例えば、加熱装置、加圧装置、圧電素子、振動発生装置、超音波発振器、ライトなどが挙げられ、具体的には、例えば、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータなどが挙げられる。
【００８６】
前記インクジェット記録用インクの飛翔の態様としては、特に制限はなく、前記刺激の種類等に応じて異なり、例えば、前記刺激が「熱」の場合、記録ヘッド内の前記インクジェット記録用インクに対し、記録信号に対応した熱エネルギーを、例えば、サーマルヘッド等を用いて付与し、該熱エネルギーにより前記インクジェット記録用インクに気泡を発生させ、該気泡の圧力により、該記録ヘッドのノズル孔から該インクジェット記録用インクを液滴として吐出噴射させる方法などが挙げられる。また、前記刺激が「圧力」の場合、例えば、記録ヘッド内のインク流路内にある圧力室と呼ばれる位置に接着された圧電素子に電圧を印加することにより、圧電素子が撓み、圧力室の容積が縮小して、前記記録ヘッドのノズル孔から該インクジェット記録用インクを液滴として吐出噴射させる方法などが挙げられる。
【００８７】
前記飛翔させる前記インクジェット記録用インクの液滴は、その大きさとしては、例えば、３ｐｌ〜４０ｐｌとするのが好ましく、その吐出噴射の速さとしては５ｍ／ｓ〜２０ｍ／ｓとするのが好ましく、その駆動周波数としては１ｋＨｚ以上とするのが好ましく、その解像度としては３００ｄｐｉ以上とするのが好ましい。
なお、前記制御手段としては、前記各手段の動きを制御することができる限り特に制限はなく、目的に応じて適宜選択することができ、例えば、シークエンサ、コンピュータ等の機器が挙げられる。
【００８８】
本発明のインクジェット記録装置により本発明のインクジェット記録方法を実施する一の態様について、図面を参照しながら説明する。図３に示すインクジェット記録装置は、装置本体（１０１）と、装置本体（１０１）の上カバー（１１１）と、装置本体（１０１）の前面（１１２）に装置本体（１０１）に装着した用紙を装填するための給紙トレイ（１０２）と、装置本体（１０１）に装着され画像が記録（形成）された用紙をストックするための排紙トレイ（１０３）と、インクカートリッジ装填部（１０４）とを有する。
インクカートリッジ装填部（１０４）の上面には、操作キーや表示器などの操作部（１０５）が配置されている。インクカートリッジ装填部（１０４）は、インクカートリッジ（２００）の脱着を行うための開閉可能な前カバー（１１５）を有している。
【００８９】
図４及び図５に示すように、装置本体（１０１）内には、図示を省略している左右の側板に横架したガイド部材であるガイドロッド（１３１）とステー（１３２）とでキャリッジ（１３３）を主走査方向に摺動自在に保持し、主走査モータ（不図示）によって図５で矢示方向に移動走査する。
キャリッジ（１３３）には、イエロー（Ｙ）、シアン（Ｃ）、マゼンタ（Ｍ）、ブラック（Ｂｋ）の各色のインクジェット記録用インク滴を吐出する４個のインクジェット記録用ヘッドからなる記録ヘッド（１３４）を複数のインク吐出口を主走査方向と交叉する方向に配列し、インク滴吐出方向を下方に向けて装着している。
記録ヘッド（１３４）を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどをインクジェット記録用インクを吐出するためのエネルギー発生手段として備えたものなどを使用できる。
また、キャリッジ（１３３）には、記録ヘッド（１３４）に各色のインクを供給するための各色のサブタンク（１３５）を搭載している。サブタンク（１３５）には、図示しないインクジェット記録用インク供給チューブを介して、インクカートリッジ装填部（１０４）に装填された本発明のインクカートリッジ（２００）から本発明の前記インクジェット記録用インクが供給されて補充される。
一方、給紙トレイ（１０２）の用紙積載部（圧板）（１４１）上に積載した用紙（１４２）を給紙するための給紙部として、用紙積載部（１４１）から用紙（１４２）を１枚ずつ分離給送する給紙コロ（半月コロ）（１４３）、及び給紙コロ（１４３）に対向し、摩擦係数の大きな材質からなる分離パッド（１４４）を備え、この分離パッド（１４４）は給紙コロ（１４３）側に付勢されている。
この給紙部から給紙された用紙（１４２）を記録ヘッド（１３４）の下方側で搬送するための搬送部として、用紙（１４２）を静電吸着して搬送するための搬送ベルト（１５１）と、給紙部からガイド（１４５）を介して送られる用紙（１４２）を搬送ベルト（１５１）との間で挟んで搬送するためのカウンタローラ（１５２）と、略鉛直上方に送られる用紙（１４２）を略９０°方向転換させて搬送ベルト（１５１）上に倣わせるための搬送ガイド（１５３）と、押さえ部材（１５４）で搬送ベルト（１５１）側に付勢された先端加圧コロ（１５５）とが備えられ、また、搬送ベルト（１５１）表面を帯電させるための帯電手段である帯電ローラ（１５６）が備えられている。
搬送ベルト（１５１）は、無端状ベルトであり、搬送ローラ（１５７）とテンションローラ（１５８）との間に張架されて、ベルト用紙搬送方向に周回可能である。この搬送ベルト（１５１）は、例えば、抵抗制御を行っていない厚さ４０μｍ程度の樹脂材、例えば、テトラフルオロエチレンとエチレンの共重合体（ＥＴＦＥ）で形成した用紙吸着面となる表層と、この表層と同材質でカーボンによる抵抗制御を行った裏層（中抵抗層、アース層）とを有している。搬送ベルト（１５１）の裏側には、記録ヘッド（１３４）による印写領域に対応してガイド部材（１６１）が配置されている。なお、記録ヘッド（１３４）で記録された用紙（１４２）を排紙するための排紙部として、搬送ベルト（１５１）から用紙（１４２）を分離するための分離爪（１７１）と、排紙ローラ（１７２）及び排紙コロ（１７３）とが備えられており、排紙ローラ（１７２）の下方に排紙トレイ（１０３）が配されている。
装置本体（１０１）の背面部には、両面給紙ユニット（１８１）が着脱自在に装着されている。両面給紙ユニット（１８１）は、搬送ベルト（１５１）の逆方向回転で戻される用紙（１４２）を取り込んで反転させて再度カウンタローラ（１５２）と搬送ベルト（１５１）との間に給紙する。なお、両面給紙ユニット（１８１）の上面には手差し給紙部（１８２）が設けられている。
【００９０】
［インクジェット記録方法］
このインクジェット記録装置においては、給紙部から用紙（１４２）が１枚ずつ分離給紙され、略鉛直上方に給紙された用紙（１４２）は、ガイド（１４５）で案内され、搬送ベルト（１５１）とカウンタローラ（１５２）との間に挟まれて搬送される。更に先端を搬送ガイド（１５３）で案内されて先端加圧コロ（１５５）で搬送ベルト（１５１）に押し付けられ、略９０°搬送方向を転換される。
このとき、帯電ローラ（１５６）によって搬送ベルト（１５７）が帯電されており、用紙（１４２）は、搬送ベルト（１５１）に静電吸着されて搬送される。そこで、キャリッジ（１３３）を移動させながら画像信号に応じて記録ヘッド（１３４）を駆動することにより、停止している用紙（１４２）にインク滴を吐出して１行分を記録し、用紙（１４２）を所定量搬送後、次行の記録を行う。記録終了信号又は用紙（１４２）の後端が記録領域に到達した信号を受けることにより、記録動作を終了して、用紙（１４２）を排紙トレイ（１０３）に排紙する。
そして、サブタンク（１３５）内のインクジェット記録用インクの残量ニアーエンドが検知されると、インクカートリッジ（２００）から所要量のインクジェット記録用インクがサブタンク（１３５）に補給される。
このインクジェット記録装置においては、本発明のインクカートリッジ（２００）中のインクジェット記録用インクを使い切ったときには、インクカートリッジ（２００）における筐体を分解して内部のインク袋だけを交換することができる。また、インクカートリッジ（２００）は、縦置きで前面装填構成としても、安定したインクジェット記録用インクの供給を行うことができる。
したがって、装置本体（１０１）の上方が塞がって設置されているような場合、例えば、ラック内に収納したり、あるいは装置本体（１０１）の上面に物が置かれているような場合でも、インクカートリッジ（２００）の交換を容易に行うことができる。
なお、ここでは、キャリッジが走査するシリアル型（シャトル型）インクジェット記録装置に適用した例で説明したが、ライン型ヘッドを備えたライン型インクジェット記録装置にも同様に適用することができる。
【００９１】
また、本発明のインクジェット記録装置及びインクジェット記録方法は、インクジェット記録方式による各種記録に適用することができ、例えば、インクジェット記録用プリンタ、ファクシミリ装置、複写装置、プリンタ／ファックス／コピア複合機などに特に好適に適用することができる。
【００９２】
本発明のインクジェット記録用インクを収容した本発明のインクジェット記録装置を用いて記録媒体上に画像を記録すると、オンデマンドで記録媒体上にインク記録物が得られる。また、インクジェット記録用インクの補充はインクカートリッジ単位で取り替えることが可能である。
【００９３】
ここで、本発明のインクカートリッジ及びインクジェット記録装置について、図６を参照して説明する。
図６において、本発明の前記インクジェット記録用インクが収容されるインクカートリッジ（２０）は、キャリッジ（１８）内に収納される。ここで、インクカートリッジ（２０）は便宜上複数設けられているが、複数である必要はない。このような状態でインクジェット記録用インクが、インクカートリッジ（２０）からキャリッジ（１８）に搭載された液滴吐出ヘッド（１８ａ）に供給される。なお、図６において、液滴吐出ヘッド（１８ａ）の吐出ノズル面は、下方向を向いた状態であるため見えない状態であるが、この吐出ノズルからインクジェット記録用インクが吐出される。
キャリッジ（１８）に搭載された液滴吐出ヘッド（１８ａ）は、主走査モータ（２４）で駆動されるタイミングベルト（２３）によってガイドシャフト（２１、２２）にガイドされて移動する。一方、特定のコート紙（画像支持体）はプラテン（１９）によって液滴吐出ヘッド（１８ａ）と対面する位置に置かれる。なお、図６中、（１）はインクジェット記録装置、（２）は本体筐体、（１６）はギア機構、（１７）は副走査モータ、（２５）及び（２７）はギア機構、（２６）は主走査モータをそれぞれ示す。
【００９４】
（インク記録物）
本発明のインク記録物は、記録媒体上に本発明の前記インクジェット記録用インク、又は、本発明の前記インクジェット記録用インクセットを用いて形成された画像を有してなる。
【００９５】
前記記録媒体としては、特に制限はなく、目的に応じて適宜選択することができ、例えば、紙等のインクに対して吸収性を有するもの、インクに対して実質的に非吸収性のもののいずれであっても好適に用いられる。
前記記録媒体としては、例えば、ポリエチレンテレフタレート、ポリカーボネート、ポリプロピレン、ポリエチレン、ポリサルフォン、ＡＢＳ樹脂、ポリ塩化ビニル等を基材とするプラスチックシート；黄銅、鉄、アルミニウム、ＳＵＳ、銅等の金属表面又は非金属の基材に蒸着等の手法により金属コーティング処理をした記録媒体；紙を基材として撥水処理などがなされた記録媒体、無機質の材料を高温で焼成した、いわゆるセラミックス材料からなる記録媒体などが挙げられる。これらの中でも、紙が経済性の点と画像の自然さの点で特に好ましい。
【実施例】
【００９６】
以下、本発明を、実施例により、更に具体的に説明するが、本発明はこれら実施例に何ら限定されるものではない。以下の実施例及び比較例において、特に明記しない限り「％」は「質量％」を表す。
【００９７】
＜インク調製例＞
−インク調製例１−１−
シアン分散体                                                          ２０．０％
１，３−ブタンジオール                                                ２３．０％
グリセリン                                                              ８．０％
２−エチル−１，３−ヘキサンジオール                                    ２．０％
下記構造式（Ｉ）で表されるフッ素系界面活性剤                            １．０％
（ただし、Ｒｆは（ＣＦ２）４Ｆを表し、Ｘは２を表し、Ｙは２を表す。）
【化４】
0005672065.tif 000006
プロキセルＬＶ（普通インクに使用される防腐・防カビ剤、アベシア社製）    ０．２％
２−アミノ−２−エチル−１，３−プロパンジオール                        ０．３％
イオン交換水を加えて合計１００％とした。
【００９８】
上記シアン分散体は、具体的には次のようなものである。即ち、特開２００１−１３９８４９号公報の調製例３を参考に、まず始めに、ポリマー溶液の調製として、機械式攪拌機、温度計、窒素ガス導入管、還流管及び滴下ロートを備えた１Ｌフラスコ内を十分に窒素ガスで置換した後、スチレン１１．２ｇ、アクリル酸２．８ｇ、ラウリルメタクリレート１２．０ｇ、ポリエチレングリコールメタクリレート４．０ｇ、スチレンマクロマー（東亜合成（株）製、商品名：ＡＳ−６）４．０ｇ及びメルカプトエタノール０．４ｇを仕込み、６５℃に昇温した。次にスチレン１００．８ｇ、アクリル酸２５．２ｇ、ラウリルメタクリレート１０８．０ｇ、ポリエチレングリコールメタクリレート３６．０ｇ、ヒドロキシエチルメタクリレート６０．０ｇ、スチレンマクロマー（東亜合成（株）製、商品名：ＡＳ−６）３６．０ｇ、メルカプトエタノール３．６ｇ、アゾビスジメチルバレロニトリル２．４ｇ及びメチルエチルケトン１８ｇの混合溶液を２．５時間かけてフラスコ内に滴下した。
滴下終了後、アゾビスジメチルバレロニトリル０．８ｇ及びメチルエチルケトン１８ｇの混合溶液を０．５時間かけてフラスコ内に滴下した。６５℃で１時間熟成した後、アゾビスジメチルバレロニトリル０．８ｇを添加し、更に１時間熟成した。反応終了後、フラスコ内に、メチルエチルケトン３６４ｇを添加し、濃度が５０％のポリマー溶液８００ｇを得た。次にポリマー溶液の一部を乾燥し、ゲルパーミエイションクロマトグラフィー（標準：ポリスチレン、溶媒：テトラヒドロフラン）で測定したところ、重量平均分子量は１５，０００であった。
前述で得られたポリマー溶液２８ｇ、銅フタロシアニン顔料２６ｇ、１ｍｏｌ／Ｌ水酸化カリウム水溶液１３．６ｇ、メチルエチルケトン２０ｇ及びイオン交換水３０ｇを十分に攪拌した。その後、３本ロールミル（（株）ノリタケカンパニー製、商品名：ＮＲ−８４Ａ）を用いて２０回混練した。得られたペーストをイオン交換水２００ｇに投入し、十分に攪拌した後、エバポレーターを用いてメチルエチルケトン及び水を留去し、固形分量が２０．０質量％の青色のポリマー微粒子分散体１６０ｇを得た。
ポリマー微粒子のマイクロトラックＵＰＡで測定した平均粒子径（Ｄ５０％）は９８ｎｍであった。（以下のシアン分散体の場合も同。）
【００９９】
−インク調製例１−２−
マゼンタ分散体                                                        ２０．０％
１，３−ブタンジオール                                                ２２．５％
グリセリン                                                              ９．０％
２−エチル−１，３−ヘキサンジオール                                    ２．０％
前記構造式（Ｉ）で表されるフッ素系界面活性剤                            １．０％
（ただし、Ｒｆは（ＣＦ２）４Ｆを表し、Ｘは２を表し、Ｙは２を表す。）
プロキセルＬＶ                                                          ０．２％
２−アミノ−２−エチル−１，３−プロパンジオール                        ０．３％
イオン交換水を加えて合計１００％とした。
【０１００】
ここで、上記マゼンタ分散体は、次のようにして調製された。即ち、調製例１−１の銅フタロシアニン顔料を顔料ピグメントレッド１２２に変更したほかは調製例１−１と同様にして赤紫色のポリマー微粒子分散体を得た。ポリマー微粒子のマイクロトラックＵＰＡで測定した平均粒子径（Ｄ５０％）は１２４ｎｍであった。（以下のマゼンタ分散体の場合も同。）
【０１０１】
−インク調製例１−３−
イエロー分散体                                                        ２０．０％
１，６−ヘキサンジオール                                              ２４．５％
グリセリン                                                              ８．０％
２−エチル−１，３−ヘキサンジオール                                    ２．０％
前記構造式（Ｉ）で表されるフッ素系界面活性剤                            ０．５％
（ただし、Ｒｆは（ＣＦ２）４Ｆを表し、Ｘは２を表し、Ｙは２を表す。）
プロキセルＬＶ                                                          ０．２％
２−アミノ−２−エチル−１，３−プロパンジオール                        ０．３％
イオン交換水を加えて合計１００％とした。
【０１０２】
ここで、上記イエロー分散体は、次のようにして調製された。即ち、調製例１−１の銅フタロシアニン顔料を顔料ピグメントイエロー７４に変更したほかは調製例１−１と同様にして黄色のポリマー微粒子分散体を得た。ポリマー微粒子のマイクロトラックＵＰＡで測定した平均粒子径（Ｄ５０％）は７８ｎｍであった。（以下のイエロー分散体の場合も同。）
【０１０３】
−インク調製例１−４−
ブラック分散体                                                        ２０．０％
１，５−ペンタンジオール                                              ２２．５％
グリセリン                                                              ７．５％
２−ピロリドン                                                          ２．０％
２−エチル−１，３−ヘキサンジオール                                    ２．０％
Ｒ−（ＯＣＨ２ＣＨ２）ｎＯＨ                                            １．０％
（ただし、式中のＲ＝Ｃ１２、ｎ＝９：ただしＲは分岐も可）
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．２％
２−アミノ−２−エチル−１，３−プロパンジオール                        ０．５％
イオン交換水を加えて合計１００％とした。
【０１０４】
ここで、上記ブラック分散体は、次のようにして調製された。即ち、調製例１−１の銅フタロシアニン顔料をカーボンブラック（デグサ社ＦＷ１００）に変更したほかは調製例１−１と同様にして黒色のポリマー微粒子分散体を得た。ポリマー微粒子のマイクロトラックＵＰＡで測定した平均粒子径（Ｄ５０％）は１１０ｎｍであった。（以下のブラック分散体の場合も同。）
【０１０５】
−インク調製例１−５−
シアン分散体（インク調製例１−１と同じもの）                          ２０．０％
３−メチル−１，３−ブタンジオール                                    １０．０％
ヘキシレングリコール                                                    ４．０％
グリセリン                                                              ８．０％
２−エチル−１，３−ヘキサンジオール                                    ２．０％
前記構造式（Ｉ）で表されるフッ素系界面活性剤                            ０．５％
（ただし、Ｒｆは（ＣＦ２）４Ｆを表し、Ｘは２を表し、Ｙは２を表す。）
プロキセルＬＶ                                                          ０．２％
２−アミノ−２−エチル−１，３−プロパンジオール                        ０．５％
イオン交換水を加えて合計１００％とした。
【０１０６】
−インク調製例１−６−
マゼンタ分散体（インク調製例１−２と同じもの）                        ２０．０％
３−メチル−１，３−ブタンジオール                                    １１．５％
エチレングリコール                                                      ５．０％
グリセリン                                                              ７．０％
２−エチル−１，３−ヘキサンジオール                                    ２．０％
前記構造式（Ｉ）で表されるフッ素系界面活性剤                            ０．５％
（ただし、Ｒｆは（ＣＦ２）４Ｆを表し、Ｘは２を表し、Ｙは２を表す。）
プロキセルＬＶ                                                          ０．２％
２−アミノ−２−エチル−１，３−プロパンジオール                        ０．３％
イオン交換水を加えて合計１００％とした。
【０１０７】
−インク調製例１−７−
イエロー分散体（インク調製例１−３と同じもの）                        ２０．０％
３−メチル−１，３−ブタンジオール                                    ２０．０％
１，３−ブタンジオール                                                  ８．５％
グリセリン                                                              ７．５％
２−エチル−１，３−ヘキサンジオール                                    ２．０％
前記構造式（Ｉ）で表されるフッ素系界面活性剤                            ０．５％
（ただし、Ｒｆは（ＣＦ２）４Ｆを表し、Ｘは２を表し、Ｙは２を表す。）
プロキセルＬＶ                                                          ０．２％
１−メチルアミノ−２，３−プロパンジオール                              ０．１％
イオン交換水を加えて合計１００％とした。
【０１０８】
−インク調製例１−８−
ブラック分散体（インク調製例１−４と同じもの）                        ２０．０％
２−メチル−２，４−ペンタンジオール                                  １１．５％
３−メチル−１，３−ブタンジオール                                    １３．０％
グリセリン                                                              ７．５％
２−ピロリドン                                                          ２．０％
ユニセーフＡ−ＬＹ（日本油脂社製）                                      ２．０％
前記構造式（Ｉ）で表されるフッ素系界面活性剤                            ０．５％
（ただし、Ｒｆは（ＣＦ２）４Ｆを表し、Ｘは２を表し、Ｙは２を表す。）
２，２，４−トリメチル−１，３−ペンタンジオール                        ２．０％
プロキセルＬＶ                                                          ０．２％
１−メチルアミノ−２，３−プロパンジオール                              ０．１％
イオン交換水を加えて合計１００％とした。
なお、ユニセーフＡ−ＬＹは、日本油脂製のポリエーテル系のノニオン性界面活性剤である。
【０１０９】
−インク調製例１−９−
シアン分散体（インク調製例１−１と同じもの）                          ２０．０％
３−メチル−１，５−ペンタンジオール                                  １０．５％
３−メチル−１，３−ブタンジオール                                    １３．０％
グリセリン                                                              ８．０％
２，２，４−トリメチル−１，３−ペンタンジオール                        ２．０％
ユニセーフＡ−ＬＭ（日本油脂社製）                                      ２．０％
前記構造式（Ｉ）で表されるフッ素系界面活性剤                            ０．５％
（ただし、Ｒｆは（ＣＦ２）４Ｆを表し、Ｘは２を表し、Ｙは２を表す。）
プロキセルＬＶ                                                          ０．２％
２−アミノ−２−エチル−１，３−プロパンジオール                        ０．５％
イオン交換水を加えて合計１００％とした。
【０１１０】
−インク調製例１−１０−
マゼンタ分散体（インク調製例１−２と同じもの）                        ２０．０％
３−メチル−１，５−ペンタンジオール                                    ５．０％
３−メチル−１，３−ブタンジオール                                      ５．０％
グリセリン                                                            １０．０％
２，２，４−トリメチル−１，３−ペンタンジオール                        ２．０％
前記構造式（Ｉ）で表されるフッ素系界面活性剤                            ０．１％
（ただし、Ｒｆは（ＣＦ２）４Ｆを表し、Ｘは２を表し、Ｙは２を表す。）
ＥＣＴＤ−３ＮＥＸ（日光ケミカルズ社製）                                ０．２％
２−アミノ−２−エチル−１，３−プロパンジオール                        ０．５％
イオン交換水を加えて合計１００％とした。
なお、ＥＣＴＤ−３ＮＥＸは、日光ケミカルズ社製の界面活性剤で、ポリオキシエチレントリデシルエーテル酢酸ナトリウムの活性剤である。
【０１１１】
−インク調製例１−１１−
イエロー分散体（インク調製例１−３と同じもの）                        ２０．０％
３−メチル−１，５−ペンタンジオール                                  １２．５％
３−メチル−１，３−ブタンジオール                                    １５．０％
グリセリン                                                              ７．０％
２，２，４−トリメチル−１，３−ペンタンジオール                        ２．０％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．２％
２−アミノ−２−エチル−１，３−プロパンジオール                        ０．５％
イオン交換水を加えて合計１００％とした。
【０１１２】
−インク調製例１−１２−
ブラック分散体（インク調製例１−４と同じもの）                        ２０．０％
３−メチル−１，３−ブタンジオール                                    ２２．５％
グリセリン                                                              ７．５％
２−ピロリドン                                                          ２．０％
２−エチル−１，３−ヘキサンジオール                                    ２．０％
前記構造式（Ｉ）で表されるフッ素系界面活性剤                            ０．５％
（ただし、Ｒｆは（ＣＦ２）４Ｆを表し、Ｘは２を表し、Ｙは２を表す。）
プロキセルＬＶ                                                          ０．２％
２−アミノ−２−エチル−１，３−プロパンジオール                        ０．５％
イオン交換水を加えて合計１００％とした。
【０１１３】
−インク調製例１−１３−
シアン分散体（インク調製例１−１と同じもの）                          ２０．０％
１，３−ブタンジオール                                                ２３．０％
グリセリン                                                              ８．０％
２−エチル−１，３−ヘキサンジオール                                    ２．０％
ＥＣＴＤ−３ＮＥＸ（日光ケミカルズ社製）                                １．０％
プロキセルＬＶ                                                          ０．２％
２−アミノ−２−エチル−１，３−プロパンジオール                        ０．３％
イオン交換水を加えて合計１００％とした。
【０１１４】
−インク調製例１−１４−
マゼンタ分散体（インク調製例１−２と同じもの）                        ２０．０％
１，３−ブタンジオール                                                ２２．５％
グリセリン                                                              ９．０％
２−エチル−１，３−ヘキサンジオール                                    ２．０％
ＥＣＴＤ−６ＮＥＸ（日光ケミカルズ社製）                                １．０％
プロキセルＬＶ                                                          ０．２％
２−アミノ−２−エチル−１，３−プロパンジオール                        ０．３％
イオン交換水を加えて合計１００％とした。
なお、ＥＣＴＤ−６ＮＥＸは、日光ケミカルズ社製の界面活性剤で、ポリオキシエチレントリデシルエーテル酢酸ナトリウムの活性剤である。
【０１１５】
−インク調製例１−１５−
イエロー分散体（インク調製例１−３と同じもの）                        ２０．０％
１，６−ヘキサンジオール                                              ２４．５％
グリセリン                                                              ８．０％
２−エチル−１，３−ヘキサンジオール                                    ２．０％
ユニセーフＡ−ＬＹ（日本油脂社製）                                      ０．５％
プロキセルＬＶ                                                          ０．２％
２−アミノ−２−エチル−１，３−プロパンジオール                        ０．３％
イオン交換水を加えて合計１００％とした。
【０１１６】
−インク調製例１−１６−
ブラック分散体（インク調製例１−４と同じもの）                        ２０．０％
１，５−ペンタンジオール                                              ２２．５％
グリセリン                                                              ７．５％
２−ピロリドン                                                          ２．０％
２−エチル−１，３−ヘキサンジオール                                    ２．０％
Ｒ−（ＯＣＨ２ＣＨ２）ｎＯＨ                                            １．０％
（式中のＲ＝Ｃ１２、ｎ＝９：ただしＲは分岐も可）
ニッサンアノンＢＬ−ＳＦ（両性界面活性剤、日本油脂社製）                ０．１％
プロキセルＬＶ                                                          ０．２％
２−アミノ−２−エチル−１，３−プロパンジオール                        ０．５％
イオン交換水を加えて合計１００％とした。
【０１１７】
−インク調製例１−１７−
シアン分散体（インク調製例１−１と同じもの）                          ２０．０％
３−メチル−１，３−ブタンジオール                                    １０．０％
ヘキシレングリコール                                                    ４．０％
グリセリン                                                              ８．０％
２−エチル−１，３−ヘキサンジオール                                    ２．０％
ＥＣＴＤ−３ＮＥＸ（日光ケミカルズ社製）                                ０．５％
プロキセルＬＶ                                                          ０．２％
２−アミノ−２−エチル−１，３−プロパンジオール                        ０．５％
イオン交換水を加えて合計１００％とした。
【０１１８】
−インク調製例１−１８−
マゼンタ分散体（インク調製例１−２と同じもの）                        ２０．０％
３−メチル−１，３−ブタンジオール                                    １１．５％
エチレングリコール                                                      ５．０％
グリセリン                                                              ７．０％
２−エチル−１，３−ヘキサンジオール                                    ２．０％
ＥＣＴＤ−３ＮＥＸ（日光ケミカルズ社製）                                ０．５％
プロキセルＬＶ                                                          ０．２％
２−アミノ−２−エチル−１，３−プロパンジオール                        ０．３％
イオン交換水を加えて合計１００％とした。
【０１１９】
−インク調製例１−１９−
イエロー分散体（インク調製例１−３と同じもの）                        ２０．０％
３−メチル−１，５−ペンタンジオール                                  １２．５％
３−メチル−１，３−ブタンジオール                                    １５．０％
グリセリン                                                              ７．０％
２，２，４−トリメチル−１，３−ペンタンジオール                        ２．０％
ユニセーフＡ−ＬＹ（日本油脂社製）                                      ０．１％
プロキセルＬＶ                                                          ０．２％
２−アミノ−２−エチル−１，３−プロパンジオール                        ０．５％
イオン交換水を加えて合計１００％とした。
【０１２０】
−インク調製例１−２０−
ブラック分散体（インク調製例１−４と同じもの）                        ２０．０％
３−メチル−１，３−ブタンジオール                                    ２２．５％
グリセリン                                                              ７．５％
２−ピロリドン                                                          ２．０％
２−エチル−１，３−ヘキサンジオール                                    ２．０％
ニッサンアノンＢＬ−ＳＥ（両性界面活性剤、日本油脂社製）                ０．５％
プロキセルＬＶ                                                          ０．２％
２−アミノ−２−エチル−１，３−プロパンジオール                        ０．５％
イオン交換水を加えて合計１００％とした。
【０１２１】
−インク調製例１−２１−
シアン分散体（インク調製例１−１と同じもの）                          ２０．０％
１，３−ブタンジオール                                                ２３．０％
グリセリン                                                              ８．０％
２−エチル−１，３−ヘキサンジオール                                    ２．０％
下記構造式（ＩＩ）で表されるフッ素系界面活性剤                          １．０％
（ただし、ＲｆはＣＦ２ＣＦ３を表し、ｎは４を表し、ｍは２１を表し、ｐは４を表す。）
【化５】
0005672065.tif 000007
プロキセルＬＶ                                                          ０．２％
２−アミノ−２−エチル−１，３−プロパンジオール                        ０．３％
イオン交換水を加えて合計１００％とした。
【０１２２】
−インク調製例１−２２−
マゼンタ分散体（インク調製例１−２と同じもの）                        ２０．０％
１，３−ブタンジオール                                                ２２．５％
グリセリン                                                              ９．０％
２−エチル−１，３−ヘキサンジオール                                    ２．０％
前記構造式（ＩＩ）で表されるフッ素系界面活性剤                          １．０％
（ただし、ＲｆはＣＦ２ＣＦ３を表し、ｎは４を表し、ｍは２１を表し、ｐは４を表す。）
プロキセルＬＶ                                                          ０．２％
２−アミノ−２−エチル−１，３−プロパンジオール                        ０．３％
イオン交換水を加えて合計１００％とした。
【０１２３】
−インク調製例１−２３−
イエロー分散体（インク調製例１−３と同じもの）                        ２０．０％
１，６−ヘキサンジオール                                              ２４．５％
グリセリン                                                              ８．０％
２−エチル−１，３−ヘキサンジオール                                    ２．０％
前記構造式（ＩＩ）で表されるフッ素系界面活性剤                          ０．５％
（ただし、ＲｆはＣＦ２ＣＦ３を表し、ｎは４を表し、ｍは２１を表し、ｐは４を表す。）
プロキセルＬＶ                                                          ０．２％
２−アミノ−２−エチル−１，３−プロパンジオール                        ０．３％
イオン交換水を加えて合計１００％とした。
【０１２４】
−インク調製例１−２４−
ブラック分散体（インク調製例１−４と同じもの）                        ２０．０％
１，５−ペンタンジオール                                              ２２．５％
グリセリン                                                              ７．５％
２−ピロリドン                                                          ２．０％
２−エチル−１，３−ヘキサンジオール                                    ２．０％
Ｒ−（ＯＣＨ２ＣＨ２）ｎＯＨ                                            １．０％
（ただし、式中のＲ＝Ｃ１２、ｎ＝９：ただしＲは分岐も可）
前記構造式（ＩＩ）で表されるフッ素系界面活性剤                          ０．１％
（ただし、ＲｆはＣＦ２ＣＦ３を表し、ｎは４を表し、ｍは２１を表し、ｐは４を表す。）
プロキセルＬＶ                                                          ０．２％
２−アミノ−２−エチル−１，３−プロパンジオール                        ０．５％
イオン交換水を加えて合計１００％とした。
【０１２５】
（実施例１−１〜１−１０、比較例１−１〜１−７）
次に、調製例１−１〜１−２４のインクを用いて、表１に示す組合せで、実施例１−１〜１−１０及び比較例１−１〜１−７のインクセットを調製した。
【０１２６】
【表１】
0005672065.tif 000008
【０１２７】
＜評価１；発色性（彩度）評価＞
実施例１−１〜１−１０及び比較例１−１〜１−７で作製した各インクジェット記録用インクを充填したインクジェットプリンタ（株式会社リコー製Ｉ、ＩＰＳｉｏＧ７０７）を用い、マイペーパー（株式会社リコー製）上に印字を行ない、印刷パターンは、本発明のイエロー、マゼンタ、シアンの各カラーインクを１００％ｄｕｔｙで印字した。印字条件は３６０ｄｐｉ、ワンパス印字とした。
印字乾燥後、上記インクセットにおいて、イエロー、マゼンタ、シアンの各単色ベタ画像部において、反射型カラー分光測定濃度計（Ｘ−Ｒｉｔｅ社製）により測定し、ＣＩＥで規定されている色差表示法のＬ＊ａ＊ｂ＊表色系の座標を求め、それぞれ各色において
の彩度Ｃ＊を求めた。この彩度が高いほど、発色良好なインクといえる。
なお、彩度Ｃ＊は下記数式（１）で定義される。
Ｃ＊＝［（ａ＊）２＋（ｂ＊）２］１／２      数式（１）
結果を下記表２に示す。
【０１２８】
【表２】
0005672065.tif 000009
【０１２９】
＜評価２：起泡性評価試験＞
２５℃の環境下で、実施例１−１〜１−１０及び比較例１−１〜１−７で作製した各インクジェット記録用インクを１００ｍｌのメスシリンダーに１０ｍｌ入れ、該インクジェット記録用インクと気泡の体積が１００ｍｌになるまで一定圧力の空気を注入し、該インクジェット記録用インクと気泡の体積が１００ｍｌになった時点で空気の注入を停止した。空気の注入開始から空気の注入停止までの時間を起泡時間とし、以下の評価基準で評価した。なお、許容範囲は、ＡＡＡ、ＡＡ、Ａ、又はＢである。
［評価基準］
ＡＡＡ：起泡時間が２５秒間以上
ＡＡ  ：起泡時間が２０秒間以上、２５秒間未満
Ａ    ：起泡時間が１５秒間以上、２０秒間未満
Ｂ    ：起泡時間が１０秒間以上、１５秒間未満
Ｃ    ：起泡時間が５秒間以上、１０秒間未満
Ｄ    ：起泡時間が５秒間未満
評価結果を下記表３に示す。
【０１３０】
【表３】
0005672065.tif 000010
【０１３１】
＜評価３；吐出安定性評価＞
実施例１−１〜１−１０及び比較例１−１〜１−７で作製した各インクジェット記録用インクを充填したインクジェットプリンタ（株式会社リコー製、ＩＰＳｉｏＧ７０７）を用い、マイペーパー（株式会社リコー製）上に印字を行ない、印刷パターンは画像領域中、印字面積が紙面全面積中、各色印字面積が５％であるチャートにおいて、本発明のイエロー、マゼンタ、シアン、ブラックの各インクを１００％ｄｕｔｙで印字した。
印字条件は、記録密度３６０ｄｐｉで、ワンパス印字とした。
また、実施例１−１〜１−１０及び比較例１−１〜１−７の各インクセットを用いて、前記評価１を実施した後、下記評価３を実施した。間欠印写としては、上記チャートを２０枚連続で印写後、２０分間吐出を実施しない給紙状態にし、これを５０回繰り返して、累計１，０００枚印写後、もう一度同チャートを印写したときの５％チャートベタ部の筋、白抜け、噴射乱れの有無を目視で観察し、下記評価基準で評価した。なお、許容範囲は、Ａ又はＢである。
［評価基準］
Ａ：ベタ部に筋・白抜け・噴射乱れがない。
Ｂ：若干、ベタ部に筋・白抜け・噴射乱れが認められる。
Ｃ：１スキャン目に筋・白抜け・噴射乱れが認められる。
Ｄ：ベタ部全域にわたって、筋・白抜け・噴射乱れが認められる。
評価結果を下記表４に示す。
【０１３２】
【表４】
0005672065.tif 000011
【０１３３】
＜評価４；ブラック−カラー間のブリード評価＞
実施例１−１〜１−１０及び比較例１−１〜１−７で作製した各インクジェット記録用インクを充填したインクジェットプリンタ（株式会社リコー製、ＩＰＳｉｏＧ７０７）を用い、マイペーパー（株式会社リコー製）上に印字を行なった。印刷パターンは、イエローインクを１００％ｄｕｔｙで印字した。
得られたイエローベタ画像部中にブラックインクの文字を印字することにより、イエローインク−ブラックインク間のブリード（にじみ）を目視にて、下記評価基準で評価した。なお、許容範囲は、ＡＡＡ、ＡＡ、Ａ、又はＢである。
［評価基準］
印字条件の記録密度は３６０ｄｐｉ、ワンパス印字とした。
ＡＡＡ：ブリードの発生が全くなく、黒文字が鮮明に認識でき、目視でにじみは認められない。
ＡＡ  ：ブリードの発生がなく、黒文字が鮮明に認識でき、目視でにじみは認められない。
Ａ    ：ブリードの発生がなく、黒文字が鮮明に認識できる。
Ｂ    ：ブリードが若干発生し、黒文字が少しにじむ。
Ｃ    ：ブリードが発生し、黒文字の認識が困難である。
評価結果を下記表５に示す。
【０１３４】
【表５】
0005672065.tif 000012
【０１３５】
（１）彩度の評価：実施例１−１〜１−１０中のインク調製例（１−１〜１−７、１−１１、１−１２）と、比較例１−１〜１−５のインク調製例との比較によれば、前記構造式（Ｉ）の特定なフッ素系界面活性剤を添加することで、彩度が上昇することが分かる。
（２）彩度の評価：実施例中のインク調製例（１−８〜１−１０）と、比較例１−１〜１−５のインク調製例との比較によれば、前記構造式（Ｉ）のフッ素系界面活性剤と他の界面活性剤を混合してインク中に添加しても、彩度の上昇が認められることが分かる。
（３）起泡性の確認：実施例中のインク調製例（１−１〜１−７、１−１１、１−１２）と、比較例１−１〜１−４のインク調製例との比較によれば、前記構造式（Ｉ）のフッ素系界面活性剤を添加することで、起泡性が抑制され、泡の立ちにくいインクになることが分かる。
（４）起泡性の確認：実施例中のインク調製例（１−８〜１−１０）と、比較例１−１〜１−４のインク調製例との比較によれば、他の界面活性剤と混合しても、インクの起泡性は抑制されることが分かる。
（５）吐出安定性の評価：実施例１−１〜１−１０と、比較例１−１〜１−４及び１−６〜１−７との比較によれば、前記構造式（Ｉ）のフッ素系界面活性剤を添加することで、インクの起泡性が抑えられているため、ヘッド内での起泡性が抑制されて泡が発生しにくいので、吐出安定性が確保されていることが分かる。
（６）ブリードの評価：実施例１−１〜１−１０と、比較例１−１〜１−４及び１−６〜１−７との比較によれば、カラーインク及び、ブラックインクに前記構造式（Ｉ）のフッ素系界面活性剤を添加することで、ビヒクルが速やかに浸透し、色材が紙面に均一に残るため、ブリードを抑制できる。
カラーインク若しくは、ブラックインクのみの添加では、効果は薄く、カラーインク及びブラックインクの両方に添加しない場合は、効果がなくブリードは悪化することが分かる。
【０１３６】
＜インク調製例＞
−インク調製例２−１−
下記組成を混合し、３０分間攪拌後、孔径０．５μｍのメンブランフィルターでろ過し、更に真空脱気してシアンインク１を作製した。
〔シアンインク１の組成〕
Ｃ．Ｉ．Ｄｉｒｅｃｔ  Ｂｌｕｅ  １９９                                  ２．５％
（ＰＲＯ−ＪＥＴ  Ｃｙａｎ  １  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１３７】
−インク調製例２−２−
下記組成を混合し、３０分間攪拌後、孔径０．５μｍのメンブランフィルターでろ過し、更に真空脱気してマゼンタインク１を作製した。
〔マゼンタインク１の組成〕
Ｃ．Ｉ．Ａｃｉｄ  Ｒｅｄ  ２４９                                        ２．０％
（ＰＲＯ−ＪＥＴ  Ｍａｇｅｎｔａ  １  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１３８】
−インク調製例２−３−
下記組成を混合し、３０分間攪拌後、孔径０．５μｍのメンブランフィルターでろ過し、更に真空脱気してイエローインク１を作製した。
〔イエローインク１の組成〕
Ｃ．Ｉ．Ｄｉｒｅｃｔ  Ｙｅｌｌｏｗ  １３２                              ２．０％
（ＢＡＹＳＣＲＩＰＴ  Ｙｅｌｌｏｗ  ＧＧＮ  Ｌｉｑｕｉｄ、ランクセス社製
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１３９】
−インク調製例２−４−
下記組成を混合し、３０分間攪拌後、孔径０．５μｍのメンブランフィルターでろ過し、更に真空脱気してブラックインク１を作製した。
〔ブラックインク１の組成〕
Ｃ．Ｉ．Ｄｉｒｅｃｔ  Ｂｌａｃｋ  １９５                                ６．０％
（ＰＲＯ−ＪＥＴ  Ｆａｓｔ  Ｂｌａｃｋ  ２  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１４０】
−インク調製例３−１−
下記組成を混合し、３０分間攪拌後、孔径０．５μｍのメンブランフィルターでろ過し、更に真空脱気してシアンインク２を作製した。
〔シアンインク２の組成〕
Ｃ．Ｉ．Ｄｉｒｅｃｔ  Ｂｌｕｅ  １９９                                  ２．５％
（ＤＡＩＷＡ  ＩＪ  ＢＬＵＥ  ３１９ＨＬ、ダイワ化成社製）
エチレングリコールモノブチルエーテル                                    ９．５％
グリセリン                                                            ２８．５％
２−エチル−１，３−ヘキサンジオール                                    ２．０％
トリエタノールアミン                                                    ０．５％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１４１】
−インク調製例３−２−
下記組成を混合し、３０分間攪拌後、孔径０．５μｍのメンブランフィルターでろ過し、更に真空脱気してマゼンタインク２を作製した。
〔マゼンタインク２の組成〕
Ｃ．Ｉ．Ａｃｉｄ  Ｒｅｄ  ２４９                                        ２．０％
（ＰＲＯ−ＪＥＴ  Ｍａｇｅｎｔａ  １  Ｌｉｑｕｉｄ、富士フィルムイメージングカラーランド社製）
エチレングリコールモノブチルエーテル                                    ９．５％
グリセリン                                                            ２８．５％
２−エチル−１，３−ヘキサンジオール                                    ２．０％
トリエタノールアミン                                                    ０．５％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１４２】
−インク調製例３−３−
下記組成を混合し、３０分間攪拌後、孔径０．５μｍのメンブランフィルターでろ過し、更に真空脱気してイエローインク２を作製した。
〔イエローインク２の組成〕
Ｃ．Ｉ．Ｄｉｒｅｃｔ  Ｙｅｌｌｏｗ  １３２                              ２．０％
（ＢＡＹＳＣＲＩＰＴ  Ｙｅｌｌｏｗ  ＧＧＮ  Ｌｉｑｕｉｄ、ランクセス社製）
エチレングリコールモノブチルエーテル                                    ９．５％
グリセリン                                                            ２８．５％
２−エチル−１，３−ヘキサンジオール                                    ２．０％
トリエタノールアミン                                                    ０．５％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１４３】
−インク調製例３−４−
下記組成を混合し、３０分間攪拌後、孔径０．５μｍのメンブランフィルターでろ過し、更に真空脱気してブラックインク２を作製した。
〔ブラックインク２の組成〕
Ｄｕａｓｙｎ  Ｂｌａｃｋ  ＨＥＦ−ＳＦ  Ｌｉｑｕｉｄ                  ３０．０％
（Ｃ．Ｉ．ダイレクトブラック１６８、染料濃度２０％、クラリアント社製）
エチレングリコールモノブチルエーテル                                    ９．５％
２−エチル−１，３−ヘキサンジオール                                    ２．０％
トリエタノールアミン                                                    ０．５％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１４４】
−インク調製例４−１−
下記組成を混合し、３０分間攪拌後、孔径０．５μｍのメンブランフィルターでろ過し、更に真空脱気してシアンインク３を作製した。
〔シアンインク３の組成〕
Ｃ．Ｉ．Ｄｉｒｅｃｔ  Ｂｌｕｅ  １９９                                  ２．５％
（ＰＲＯ−ＪＥＴ  Ｃｙａｎ  １  Ｌｉｑｕｉｄ、富士フィルムイメージングカラーランド社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１４５】
−インク調製例４−２−
下記組成を混合し、３０分間攪拌後、孔径０．５μｍのメンブランフィルターでろ過し、更に真空脱気してマゼンタインク３を作製した。
〔マゼンタインク３の組成〕
Ｃ．Ｉ．Ａｃｉｄ  Ｒｅｄ  ２４９                                        ２．０％
（ＰＲＯ−ＪＥＴ  Ｍａｇｅｎｔａ  １  Ｌｉｑｕｉｄ、富士フィルムイメージングカラーランド社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１４６】
−インク調製例４−３−
下記組成を混合し、３０分間攪拌後、孔径０．５μｍのメンブランフィルターでろ過し、更に真空脱気してイエローインク３を作製した。
〔イエローインク３の組成〕
Ｃ．Ｉ．Ａｃｉｄ  Ｙｅｌｌｏｗ  ２３                                    ２．０％
（Ａｃｉｄ  Ｙｅｌｌｏｗ  ２３、ダイワ化成社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１４７】
−インク調製例４−４−
下記組成を混合し、３０分間攪拌後、孔径０．５μｍのメンブランフィルターでろ過し、更に真空脱気してブラックインク３を作製した。
〔ブラックインク３の組成〕
Ｄｕａｓｙｎ  Ｂｌａｃｋ  ＨＥＦ−ＳＦ  Ｌｉｑｕｉｄ                  ３０．０％
（Ｃ．Ｉ．ダイレクトブラック１６８、染料濃度２０％、クラリアント社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１４８】
−インク調製例５−１−
下記組成を混合し、３０分間攪拌後、孔径０．５μｍのメンブランフィルターでろ過し、更に真空脱気してシアンインク４を作製した。
〔シアンインク４の組成〕
Ｃ．Ｉ．Ｄｉｒｅｃｔ  Ｂｌｕｅ  １９９                                  ２．５％
（ＰＲＯ−ＪＥＴ  Ｃｙａｎ  １  Ｌｉｑｕｉｄ、富士フィルムイメージングカラーランド社製）
グリセリン                                                            ２３．０％
エチレングリコールモノブチルエーテル                                  ２３．０％
２−エチル−１，３−ヘキサンジオール                                    ２．０％
２−アミノ−２−エチル−１，３−プロパンジオール                        ０．３％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１４９】
−インク調製例５−２−
下記組成を混合し、３０分間攪拌後、孔径０．５μｍのメンブランフィルターでろ過し、更に真空脱気してマゼンタインク４を作製した。
〔マゼンタインク４の組成〕
Ｃ．Ｉ．Ｒｅａｃｔｉｖｅ  Ｒｅｄ  ３１                                  ２．５％
（ＰＲＯ−ＪＥＴ  Ｍａｇｅｎｔａ  ３Ｂ−ＯＡ  Ｌｉｑｕｉｄ、富士フィルムイメージングカラーランド社製）
グリセリン                                                            ２３．０％
エチレングリコールモノブチルエーテル                                  ２３．０％
２−エチル−１，３−ヘキサンジオール                                    ２．０％
２−アミノ−２−エチル−１，３−プロパンジオール                        ０．３％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１５０】
−インク調製例５−３−
下記組成を混合し、３０分間攪拌後、孔径０．５μｍのメンブランフィルターでろ過し、更に真空脱気してイエローインク４を作製した。
〔イエローインク４の組成〕
Ｃ．Ｉ．Ａｃｉｄ  Ｙｅｌｌｏｗ  ２３                                    ２．０％
（Ａｃｉｄ  Ｙｅｌｌｏｗ  ２３、ダイワ化成社製）
グリセリン                                                            ２３．０％
エチレングリコールモノブチルエーテル                                  ２３．０％
２−エチル−１，３−ヘキサンジオール                                    ２．０％
２−アミノ−２−エチル−１，３−プロパンジオール                        ０．３％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１５１】
−インク調製例５−４−
下記組成を混合し、３０分間攪拌後、孔径０．５μｍのメンブランフィルターでろ過し、更に真空脱気してブラックインク４を作製した。
〔ブラックインク４の組成〕
ＢＡＹＳＣＲＩＰＴ  Ｂｌａｃｋ  ＳＰ  ｌｉｑｕｉｄ                    ２０．０％
（染料濃度３０％、ランクセス社製）
グリセリン                                                            ２３．０％
エチレングリコールモノブチルエーテル                                  ２３．０％
２−エチル−１，３−ヘキサンジオール                                    ２．０％
２−アミノ−２−エチル−１，３−プロパンジオール                        ０．３％
前記構造式（Ｉ）で表されるフッ素系界面活性剤                            ０．１％
（ただし、Ｒｆは（ＣＦ２）４Ｆを表し、Ｘは２を表し、Ｙは２を表す。）
プロキセルＬＶ                                                          ０．１％
イオン交換水を加えて合計１００％とした。
【０１５２】
−インク調製例６−１−
下記組成を混合し、３０分間攪拌後、孔径０．５μｍのメンブランフィルターでろ過し、更に真空脱気してシアンインク５を作製した。
〔シアンインク５の組成〕
Ｃ．Ｉ．Ｄｉｒｅｃｔ  Ｂｌｕｅ  ８６                                    ３．０％
（Ｄｉｒｅｃｔ  Ｂｌｕｅ  ８６、ダイワ化成社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                          ０．０１％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１５３】
−インク調製例６−２−
下記組成を混合し、３０分間攪拌後、孔径０．５μｍのメンブランフィルターでろ過し、更に真空脱気してマゼンタインク５を作製した。
〔マゼンタインク５の組成〕
Ｃ．Ｉ．Ａｃｉｄ  Ｒｅｄ  ２４９                                        ２．０％
（ＰＲＯ−ＪＥＴ  Ｍａｇｅｎｔａ  １  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                          ０．０１％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１５４】
−インク調製例６−３−
下記組成を混合し、３０分間攪拌後、孔径０．５μｍのメンブランフィルターでろ過し、更に真空脱気してイエローインク５を作製した。
〔イエローインク５の組成〕
Ｃ．Ｉ．Ｄｉｒｅｃｔ  Ｙｅｌｌｏｗ  １３２                              ２．０％
（ＢＡＹＳＣＲＩＰＴ  Ｙｅｌｌｏｗ  ＧＧＮ  Ｌｉｑｕｉｄ、ランクセス社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                          ０．０１％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１５５】
−インク調製例６−４−
下記組成を混合し、３０分間攪拌後、孔径０．５μｍのメンブランフィルターでろ過し、更に真空脱気してブラックインク５を作製した。
〔ブラックインク５の組成〕
Ｃ．Ｉ．Ｄｉｒｅｃｔ  Ｂｌａｃｋ  １９５                                ６．０％
（ＰＲＯ−ＪＥＴ  Ｆａｓｔ  Ｂｌａｃｋ  ２  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                          ０．０１％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１５６】
−インク調製例７−１−
下記組成を混合し、３０分間攪拌後、孔径０．５μｍのメンブランフィルターでろ過し、更に真空脱気してシアンインク６を作製した。
〔シアンインク６の組成〕
Ｃ．Ｉ．Ｄｉｒｅｃｔ  Ｂｌｕｅ  ８６                                    ３．０％
（Ｄｉｒｅｃｔ  Ｂｌｕｅ  ８６、ダイワ化成社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                            １．０％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１５７】
−インク調製例７−２−
下記組成を混合し、３０分間攪拌後、孔径０．５μｍのメンブランフィルターでろ過し、更に真空脱気してマゼンタインク６を作製した。
〔マゼンタインク６の組成〕
Ｃ．Ｉ．Ａｃｉｄ  Ｒｅｄ  ２４９                                        ２．０％
（ＰＲＯ−ＪＥＴ  Ｍａｇｅｎｔａ  １  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                            １．０％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１５８】
−インク調製例７−３−
下記組成を混合し、３０分間攪拌後、孔径０．５μｍのメンブランフィルターでろ過し、更に真空脱気してイエローインク６を作製した。
〔イエローインク６の組成〕
Ｃ．Ｉ．Ｄｉｒｅｃｔ  Ｙｅｌｌｏｗ  １３２                              ２．０％
（ＢＡＹＳＣＲＩＰＴ  Ｙｅｌｌｏｗ  ＧＧＮ  Ｌｉｑｕｉｄ、ランクセス社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                            １．０％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１５９】
−インク調製例７−４−
下記組成を混合し、３０分間攪拌後、孔径０．５μｍのメンブランフィルターでろ過し、更に真空脱気してブラックインク６を作製した。
〔ブラックインク６の組成〕
Ｃ．Ｉ．Ｄｉｒｅｃｔ  Ｂｌａｃｋ  １９５                                ６．０％
（ＰＲＯ−ＪＥＴ  Ｆａｓｔ  Ｂｌａｃｋ  ２  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                            １．０％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１６０】
−インク調製例８−１−
下記組成を混合し、３０分間攪拌後、孔径０．５μｍのメンブランフィルターでろ過し、更に真空脱気してシアンインク７を作製した。
〔シアンインク７の組成〕
Ｃ．Ｉ．Ｄｉｒｅｃｔ  Ｂｌｕｅ  １９９                                  ２．５％
（ＰＲＯ−ＪＥＴ  Ｃｙａｎ  １  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（ＩＩ）で表されるフッ素系界面活性剤                          ０．１％
（ただし、ＲｆはＣＦ２ＣＦ３を表し、ｎは４を表し、ｍは２１を表し、ｐは４を表す。）
プロキセルＬＶ                                                          ０．１％
２−アミノ−２−エチル−１，３−プロパンジオール                        ０．２％
イオン交換水を加えて合計１００％とした。
【０１６１】
−インク調製例８−２−
下記組成を混合し、３０分間攪拌後、孔径０．５μｍのメンブランフィルターでろ過し、更に真空脱気してマゼンタインク７を作製した。
〔マゼンタインク７の組成〕
Ｃ．Ｉ．Ａｃｉｄ  Ｒｅｄ  ２４９                                        ２．０％
（ＰＲＯ−ＪＥＴ  Ｍａｇｅｎｔａ  １  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（ＩＩ）で表されるフッ素系界面活性剤                          ０．１％
（ただし、ＲｆはＣＦ２ＣＦ３を表し、ｎは４を表し、ｍは２１を表し、ｐは４を表す。）
プロキセルＬＶ                                                          ０．１％
２−アミノ−２−エチル−１，３−プロパンジオール                        ０．２％
イオン交換水を加えて合計１００％とした。
【０１６２】
−インク調製例８−３−
下記組成を混合し、３０分間攪拌後、孔径０．５μｍのメンブランフィルターでろ過し、更に真空脱気してイエローインク７を作製した。
〔イエローインク７の組成〕
Ｃ．Ｉ．Ｄｉｒｅｃｔ  Ｙｅｌｌｏｗ  １３２                              ２．０％
（ＢＡＹＳＣＲＩＰＴ  Ｙｅｌｌｏｗ  ＧＧＮ  Ｌｉｑｕｉｄ、ランクセス社製
３−メチル−１，３−ブタンジオール                                    １９．０％
グリセリン                                                            １９．０％
２−エチル−１，３−ヘキサンジオール                                    ２．０％
前記構造式（ＩＩ）で表されるフッ素系界面活性剤                          ０．１％
（ただし、ＲｆはＣＦ２ＣＦ３を表し、ｎは４を表し、ｍは２１を表し、ｐは４を表す。）
プロキセルＬＶ                                                          ０．１％
２−アミノ−２−エチル−１，３−プロパンジオール                        ０．２％
イオン交換水を加えて合計１００％とした。
【０１６３】
−インク調製例８−４−
下記組成を混合し、３０分間攪拌後、孔径０．５μｍのメンブランフィルターでろ過し、更に真空脱気してブラックインク７を作製した。
〔ブラックインク７の組成〕
Ｃ．Ｉ．Ｄｉｒｅｃｔ  Ｂｌａｃｋ  １９５                                ６．０％
（ＰＲＯ−ＪＥＴ  Ｆａｓｔ  Ｂｌａｃｋ  ２  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（ＩＩ）で表されるフッ素系界面活性剤                          ０．１％
（ただし、ＲｆはＣＦ２ＣＦ３を表し、ｎは４を表し、ｍは２１を表し、ｐは４を表す。）
プロキセルＬＶ                                                          ０．１％
２−アミノ−２−エチル−１，３−プロパンジオール                        ０．２％
イオン交換水を加えて合計１００％とした。
【０１６４】
−インク調製例９−１−
下記組成を混合し、３０分間攪拌後、孔径０．５μｍのメンブランフィルターでろ過し、更に真空脱気してシアンインク８を作製した。
〔シアンインク８の組成〕
Ｃ．Ｉ．Ｄｉｒｅｃｔ  Ｂｌｕｅ  １９９                                  ２．５％
（ＤＡＩＷＡ  ＩＪ  ＢＬＵＥ  ３１９ＨＬ、ダイワ化成社製）
エチレングリコールモノブチルエーテル                                    ９．５％
グリセリン                                                            ２８．５％
２−エチル−１，３−ヘキサンジオール                                    ２．０％
トリエタノールアミン                                                    ０．５％
下記構造式（ＩＩＩ）で表されるフッ素系界面活性剤                        ０．１％
【化６】
0005672065.tif 000013
プロキセルＬＶ                                                          ０．１％
イオン交換水を加えて合計１００％とした。
【０１６５】
−インク調製例９−２−
下記組成を混合し、３０分間攪拌後、孔径０．５μｍのメンブランフィルターでろ過し、更に真空脱気してマゼンタインク８を作製した。
〔マゼンタインク８の組成〕
Ｃ．Ｉ．Ａｃｉｄ  Ｒｅｄ  ２４９                                        ２．０％
（ＰＲＯ−ＪＥＴ  Ｍａｇｅｎｔａ  １  Ｌｉｑｕｉｄ、富士フィルムイメージングカラーランド社製）
エチレングリコールモノブチルエーテル                                    ９．５％
グリセリン                                                            ２８．５％
２−エチル−１，３−ヘキサンジオール                                    ２．０％
トリエタノールアミン                                                    ０．５％
前記構造式（ＩＩＩ）で表されるフッ素系界面活性剤                        ０．１％
プロキセルＬＶ                                                          ０．１％
イオン交換水を加えて合計１００％とした。
【０１６６】
−インク調製例９−３−
下記組成を混合し、３０分間攪拌後、孔径０．５μｍのメンブランフィルターでろ過し、更に真空脱気してイエローインク８を作製した。
〔イエローインク８の組成〕
Ｃ．Ｉ．Ｄｉｒｅｃｔ  Ｙｅｌｌｏｗ  １３２                              ２．０％
（ＢＡＹＳＣＲＩＰＴ  Ｙｅｌｌｏｗ  ＧＧＮ  Ｌｉｑｕｉｄ、ランクセス社製）
エチレングリコールモノブチルエーテル                                    ９．５％
グリセリン                                                            ２８．５％
２−エチル−１，３−ヘキサンジオール                                    ２．０％
トリエタノールアミン                                                    ０．５％
前記構造式（ＩＩＩ）で表されるフッ素系界面活性剤                        ０．１％
プロキセルＬＶ                                                          ０．１％
イオン交換水を加えて合計１００％とした。
【０１６７】
−インク調製例９−４−
下記組成を混合し、３０分間攪拌後、孔径０．５μｍのメンブランフィルターでろ過し、更に真空脱気してブラックインク８を作製した。
〔ブラックインク８の組成〕
Ｄｕａｓｙｎ  Ｂｌａｃｋ  ＨＥＦ−ＳＦ  Ｌｉｑｕｉｄ                  ３０．０％
（Ｃ．Ｉ．ダイレクトブラック１６８、染料濃度２０％、クラリアント社製）
エチレングリコールモノブチルエーテル                                    ９．５％
グリセリン                                                            ２８．５％
２−エチル−１，３−ヘキサンジオール                                    ２．０％
トリエタノールアミン                                                    ０．５％
前記構造式（ＩＩＩ）で表されるフッ素系界面活性剤                        ０．１％
プロキセルＬＶ                                                          ０．１％
イオン交換水を加えて合計１００％とした。
【０１６８】
−インク調製例１０−１−
下記組成を混合し、３０分間攪拌後、孔径０．５μｍのメンブランフィルターでろ過し、更に真空脱気してシアンインク９を作製した。
〔シアンインク９の組成〕
Ｃ．Ｉ．Ｄｉｒｅｃｔ  Ｂｌｕｅ  １９９                                  ２．５％
（ＰＲＯ−ＪＥＴ  Ｃｙａｎ  １  Ｌｉｑｕｉｄ、富士フィルムイメージングカラーランド社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
フッ素系界面活性剤（ゾニールＳＦ−３００、デュポン社製）                ０．１％
プロキセルＬＶ                                                          ０．１％
イオン交換水を加えて合計１００％とした。
【０１６９】
−インク調製例１０−２−
下記組成を混合し、３０分間攪拌後、孔径０．５μｍのメンブランフィルターでろ過し、更に真空脱気してマゼンタインク９を作製した。
〔マゼンタインク９の組成〕
Ｃ．Ｉ．Ａｃｉｄ  Ｒｅｄ  ２４９                                        ２．０％
（ＰＲＯ−ＪＥＴ  Ｍａｇｅｎｔａ  １  Ｌｉｑｕｉｄ、富士フィルムイメージングカラーランド社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
フッ素系界面活性剤（ゾニールＳＦ−３００、デュポン社製）                ０．１％
プロキセルＬＶ                                                          ０．１％
イオン交換水を加えて合計１００％とした。
【０１７０】
−インク調製例１０−３−
下記組成を混合し、３０分間攪拌後、孔径０．５μｍのメンブランフィルターでろ過し、更に真空脱気してイエローインク９を作製した。
〔イエローインク９の組成〕
Ｃ．Ｉ．Ａｃｉｄ  Ｙｅｌｌｏｗ  ２３                                    ２．０％
（Ａｃｉｄ  Ｙｅｌｌｏｗ  ２３、ダイワ化成社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
フッ素系界面活性剤（ゾニールＳＦ−３００、デュポン社製）                ０．１％
プロキセルＬＶ                                                          ０．１％
イオン交換水を加えて合計１００％とした。
【０１７１】
−インク調製例１０−４−
下記組成を混合し、３０分間攪拌後、孔径０．５μｍのメンブランフィルターでろ過し、更に真空脱気してブラックインク９を作製した。
〔ブラックインク９の組成〕
Ｄｕａｓｙｎ  Ｂｌａｃｋ  ＨＥＦ−ＳＦ  Ｌｉｑｕｉｄ                  ３０．０％
（Ｃ．Ｉ．ダイレクトブラック１６８、染料濃度２０％、クラリアント社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
フッ素系界面活性剤（ゾニールＳＦ−３００、デュポン社製）                ０．１％
プロキセルＬＶ                                                          ０．１％
イオン交換水を加えて合計１００％とした。
【０１７２】
−インク調製例１１−１−
下記組成を混合し、３０分間攪拌後、孔径０．５μｍのメンブランフィルターでろ過し、更に真空脱気してシアンインク１０を作製した。
〔シアンインク１０の組成〕
Ｃ．Ｉ．Ｄｉｒｅｃｔ  Ｂｌｕｅ  ８６                                    ３．０％
（Ｄｉｒｅｃｔ  Ｂｌｕｅ  ８６、ダイワ化成社製）
グリセリン                                                            ２３．０％
エチレングリコールモノブチルエーテル                                  ２３．０％
２−エチル−１，３−ヘキサンジオール                                    ２．０％
２−アミノ−２−エチル−１，３−プロパンジオール                        ０．３％
プロキセルＬＶ                                                          ０．１％
イオン交換水を加えて合計１００％とした。
【０１７３】
−インク調製例１１−２−
下記組成を混合し、３０分間攪拌後、孔径０．５μｍのメンブランフィルターでろ過し、更に真空脱気してマゼンタインク１０を作製した。
〔マゼンタインク１０の組成〕
Ｃ．Ｉ．Ｒｅａｃｔｉｖｅ  Ｒｅｄ  ３１                                  ２．５％
（ＰＲＯ−ＪＥＴ  Ｍａｇｅｎｔａ  ３Ｂ−ＯＡ  Ｌｉｑｕｉｄ、富士フィルムイメージングカラーランド社製）
グリセリン                                                            ２３．０％
エチレングリコールモノブチルエーテル                                  ２３．０％
２−エチル−１，３−ヘキサンジオール                                    ２．０％
２−アミノ−２−エチル−１，３−プロパンジオール                        ０．３％
プロキセルＬＶ                                                          ０．１％
イオン交換水を加えて合計１００％とした。
【０１７４】
−インク調製例１１−３−
下記組成を混合し、３０分間攪拌後、孔径０．５μｍのメンブランフィルターでろ過し、更に真空脱気してイエローインク１０を作製した。
〔イエローインク１０の組成〕
Ｃ．Ｉ．Ａｃｉｄ  Ｙｅｌｌｏｗ  ２３                                    ２．０％
（Ａｃｉｄ  Ｙｅｌｌｏｗ  ２３、ダイワ化成社製）
グリセリン                                                            ２３．０％
エチレングリコールモノブチルエーテル                                  ２３．０％
２−エチル−１，３−ヘキサンジオール                                    ２．０％
２−アミノ−２−エチル−１，３−プロパンジオール                        ０．３％
プロキセルＬＶ                                                          ０．１％
イオン交換水を加えて合計１００％とした。
【０１７５】
−インク調製例１１−４−
下記組成を混合し、３０分間攪拌後、孔径０．５μｍのメンブランフィルターでろ過し、更に真空脱気してブラックインク１０を作製した。
〔ブラックインク１０の組成〕
ＢＡＹＳＣＲＩＰＴ  Ｂｌａｃｋ  ＳＰ  ｌｉｑｕｉｄ                    ２０．０％
（染料濃度３０％、ランクセス社製）
グリセリン                                                            ２３．０％
エチレングリコールモノブチルエーテル                                  ２３．０％
２−エチル−１，３−ヘキサンジオール                                    ２．０％
２−アミノ−２−エチル−１，３−プロパンジオール                        ０．３％
プロキセルＬＶ                                                          ０．１％
イオン交換水を加えて合計１００％とした。
【０１７６】
−インク調製例１２−１−
下記組成を混合し、３０分間攪拌後、孔径０．５μｍのメンブランフィルターでろ過し、更に真空脱気してシアンインク１１を作製した。
〔シアンインク１１の組成〕
Ｃ．Ｉ．Ｄｉｒｅｃｔ  Ｂｌｕｅ  ８６                                    ３．０％
（Ｄｉｒｅｃｔ  Ｂｌｕｅ  ８６、ダイワ化成社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
フッ素系界面活性剤（ＥＣＴＤ−３ＮＥＸ、日光ケミカルズ株式会社製）      ０．１％
プロキセルＬＶ                                                          ０．１％
イオン交換水を加えて合計１００％とした。
【０１７７】
−インク調製例１２−２−
下記組成を混合し、３０分間攪拌後、孔径０．５μｍのメンブランフィルターでろ過し、更に真空脱気してマゼンタインク１１を作製した。
〔マゼンタインク１１の組成〕
Ｃ．Ｉ．Ａｃｉｄ  Ｒｅｄ  ２４９                                        ２．０％
（ＰＲＯ−ＪＥＴ  Ｍａｇｅｎｔａ  １  Ｌｉｑｕｉｄ、富士フィルムイメージングカラーランド社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
フッ素系界面活性剤（ＥＣＴＤ−３ＮＥＸ、日光ケミカルズ株式会社製）      ０．１％
プロキセルＬＶ                                                          ０．１％
イオン交換水を加えて合計１００％とした。
【０１７８】
−インク調製例１２−３−
下記組成を混合し、３０分間攪拌後、孔径０．５μｍのメンブランフィルターでろ過し、更に真空脱気してイエローインク１１を作製した。
〔イエローインク１１の組成〕
Ｃ．Ｉ．Ｄｉｒｅｃｔ  Ｙｅｌｌｏｗ  １３２                              ２．０％
（ＢＡＹＳＣＲＩＰＴ  Ｙｅｌｌｏｗ  ＧＧＮ  Ｌｉｑｕｉｄ、ランクセス社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
フッ素系界面活性剤（ＥＣＴＤ−３ＮＥＸ、日光ケミカルズ株式会社製）      ０．１％
プロキセルＬＶ                                                          ０．１％
イオン交換水を加えて合計１００％とした。
【０１７９】
−インク調製例１２−４−
下記組成を混合し、３０分間攪拌後、孔径０．５μｍのメンブランフィルターでろ過し、更に真空脱気してブラックインク１１を作製した。
〔ブラックインク１１の組成〕
Ｄｕａｓｙｎ  Ｂｌａｃｋ  ＨＥＦ−ＳＦ  Ｌｉｑｕｉｄ                  ３０．０％
（Ｃ．Ｉ．ダイレクトブラック１６８、染料濃度２０％、クラリアント社製）
グリセリン                                                            １０．０％
１，３−ブタンジオール                                                ３０．０％
２−エチル−１，３−ヘキサンジオール                                    ２．０％
２−アミノ−２−エチル−１，３−プロパンジオール                        ０．５％
フッ素系界面活性剤（ＥＣＴＤ−３ＮＥＸ、日光ケミカルズ株式会社製）      ０．１％
プロキセルＬＶ                                                          ０．１％
イオン交換水を加えて合計１００％とした。
【０１８０】
−インク調製例１３−１−
下記組成を混合し、３０分間攪拌後、孔径０．５μｍのメンブランフィルターでろ過し、更に真空脱気してシアンインク１２を作製した。
〔シアンインク１２の組成〕
Ｃ．Ｉ．Ｄｉｒｅｃｔ  Ｂｌｕｅ  ８６                                    ３．０％
（Ｄｉｒｅｃｔ  Ｂｌｕｅ  ８６、ダイワ化成社製）
エチレングリコールモノブチルエーテル                                    ９．５％
グリセリン                                                            ２８．５％
２−エチル−１，３−ヘキサンジオール                                    ２．０％
トリエタノールアミン                                                    ０．５％
フッ素系界面活性剤（ユニセーフＡ−ＬＹ、日本油脂株式会社製）            ０．１％
プロキセルＬＶ                                                          ０．１％
イオン交換水を加えて合計１００％とした。
【０１８１】
−インク調製例１３−２−
下記組成を混合し、３０分間攪拌後、孔径０．５μｍのメンブランフィルターでろ過し、更に真空脱気してマゼンタインク１２を作製した。
〔マゼンタインク１２の組成〕
Ｃ．Ｉ．Ａｃｉｄ  Ｒｅｄ  ２４９                                        ２．０％
（ＰＲＯ−ＪＥＴ  Ｍａｇｅｎｔａ  １  Ｌｉｑｕｉｄ、富士フィルムイメージングカラーランド社製）
エチレングリコールモノブチルエーテル                                    ９．５％
グリセリン                                                            ２８．５％
２−エチル−１，３−ヘキサンジオール                                    ２．０％
トリエタノールアミン                                                    ０．５％
フッ素系界面活性剤（ユニセーフＡ−ＬＹ、日本油脂株式会社製）            ０．１％
プロキセルＬＶ                                                          ０．１％
イオン交換水を加えて合計１００％とした。
【０１８２】
−インク調製例１３−３−
下記組成を混合し、３０分間攪拌後、孔径０．５μｍのメンブランフィルターでろ過し、更に真空脱気してイエローインク１２を作製した。
〔イエローインク１２の組成〕
Ｃ．Ｉ．Ｄｉｒｅｃｔ  Ｙｅｌｌｏｗ  １３２                              ２．０％
（ＢＡＹＳＣＲＩＰＴ  Ｙｅｌｌｏｗ  ＧＧＮ  Ｌｉｑｕｉｄ、ランクセス社製）
エチレングリコールモノブチルエーテル                                    ９．５％
グリセリン                                                            ２８．５％
２−エチル−１，３−ヘキサンジオール                                    ２．０％
トリエタノールアミン                                                    ０．５％
フッ素系界面活性剤（ユニセーフＡ−ＬＹ、日本油脂株式会社製）            ０．１％
プロキセルＬＶ                                                          ０．１％
イオン交換水を加えて合計１００％とした。
【０１８３】
−インク調製例１３−４−
下記組成を混合し、３０分間攪拌後、孔径０．５μｍのメンブランフィルターでろ過し、更に真空脱気してブラックインク１２を作製した。
〔ブラックインク１２の組成〕
Ｄｕａｓｙｎ  Ｂｌａｃｋ  ＨＥＦ−ＳＦ  Ｌｉｑｕｉｄ                  ３０．０％
（Ｃ．Ｉ．ダイレクトブラック１６８、染料濃度２０％、クラリアント社製）
エチレングリコールモノブチルエーテル                                    ９．５％
グリセリン                                                            ２８．５％
２−エチル−１，３−ヘキサンジオール                                    ２．０％
トリエタノールアミン                                                    ０．５％
フッ素系界面活性剤（ユニセーフＡ−ＬＹ、日本油脂株式会社製）            ０．１％
プロキセルＬＶ                                                          ０．１％
イオン交換水を加えて合計１００％とした。
【０１８４】
−インク調製例１４−１−
下記組成を混合し、３０分間攪拌後、孔径０．５μｍのメンブランフィルターでろ過し、更に真空脱気してシアンインク１３を作製した。
〔シアンインク１３の組成〕
Ｃ．Ｉ．Ｄｉｒｅｃｔ  Ｂｌｕｅ  １９９                                  ２．５％
（ＰＲＯ−ＪＥＴ  Ｃｙａｎ  １  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表される界面活性剤                                  ０．０５％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１８５】
−インク調製例１４−２−
下記組成を混合し、３０分間攪拌後、孔径０．５μｍのメンブランフィルターでろ過し、更に真空脱気してマゼンタインク１３を作製した。
〔マゼンタインク１３の組成〕
Ｃ．Ｉ．Ａｃｉｄ  Ｒｅｄ  ２４９                                        ２．０％
（ＰＲＯ−ＪＥＴ  Ｍａｇｅｎｔａ  １  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                          ０．０５％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１８６】
−インク調製例１４−３−
下記組成を混合し、３０分間攪拌後、孔径０．５μｍのメンブランフィルターでろ過し、更に真空脱気してイエローインク１３を作製した。
〔イエローインク１３の組成〕
Ｃ．Ｉ．Ｄｉｒｅｃｔ  Ｙｅｌｌｏｗ  １３２                                ２．０％
（ＢＡＹＳＣＲＩＰＴ  Ｙｅｌｌｏｗ  ＧＧＮ  Ｌｉｑｕｉｄ、ランクセス社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                          ０．０５％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１８７】
−インク調製例１４−４−
下記組成を混合し、３０分間攪拌後、孔径０．５μｍのメンブランフィルターでろ過し、更に真空脱気してブラックインク１３を作製した。
〔ブラックインク１３の組成〕
Ｃ．Ｉ．Ｄｉｒｅｃｔ  Ｂｌａｃｋ  １９５                                ６．０％
（ＰＲＯ−ＪＥＴ  Ｆａｓｔ  Ｂｌａｃｋ  ２  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                          ０．０５％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１８８】
−インク調製例１５−１−
下記組成を混合し、３０分間攪拌後、孔径０．５μｍのメンブランフィルターでろ過し、更に真空脱気してシアンインク１４を作製した。
〔シアンインク１４の組成〕
Ｃ．Ｉ．Ｄｉｒｅｃｔ  Ｂｌｕｅ  ８６                                    ３．０％
（Ｄｉｒｅｃｔ  Ｂｌｕｅ  ８６、ダイワ化成社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                              １５％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１８９】
−インク調製例１５−２−
下記組成を混合し、３０分間攪拌後、孔径０．５μｍのメンブランフィルターでろ過し、更に真空脱気してマゼンタインク１４を作製した。
〔マゼンタインク１４の組成〕
Ｃ．Ｉ．Ｒｅａｃｔｉｖｅ  Ｒｅｄ  ３１                                  ２．５％
（ＰＲＯ−ＪＥＴ  Ｍａｇｅｎｔａ  ３Ｂ−ＯＡ  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                              １５％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１９０】
−インク調製例１５−３−
下記組成を混合し、３０分間攪拌後、孔径０．５μｍのメンブランフィルターでろ過し、更に真空脱気してイエローインク１４を作製した。
〔イエローインク１４の組成〕
Ｃ．Ｉ．Ａｃｉｄ  Ｙｅｌｌｏｗ  ２３                                    ２．０％
（Ａｃｉｄ  Ｙｅｌｌｏｗ  ２３、ダイワ化成社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                              １５％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１９１】
−インク調製例１５−４−
下記組成を混合し、３０分間攪拌後、孔径０．５μｍのメンブランフィルターでろ過し、更に真空脱気してブラックインク１４を作製した。
〔ブラックインク１４の組成〕
Ｃ．Ｉ．Ｄｉｒｅｃｔ  Ｂｌａｃｋ  １９５                                ６．０％
（ＰＲＯ−ＪＥＴ  Ｆａｓｔ  Ｂｌａｃｋ  ２  Ｌｉｑｕｉｄ、富士フィルムイメージングカラーランド社製）
３−メチル−１，３−ブタンジオール                                    １９．０％
グリセリン                                                            １９．０％
２−エチル−１，３−ヘキサンジオール                                    ２．０％
前記構造式（Ｉ）で表されるフッ素系界面活性剤                              １５％
（ただし、Ｒｆは（ＣＦ２）４Ｆを表し、Ｘは２を表し、Ｙは２を表す。）
プロキセルＬＶ                                                          ０．１％
２−アミノ−２−エチル−１，３−プロパンジオール                        ０．２％
イオン交換水を加えて合計１００％とした。
【０１９２】
（実施例２−１〜２−８、比較例２−１〜２−６）
次に、調製例２−１〜１５−４のインクを用いて、表６に示す組合せで、実施例２−１〜２−８及び比較例２−１〜２−６のインクセットを調製した。
なお、比較例２−１のインクセットは、実施例２−１のインクセットにおいて、フッ素系界面活性剤を変更した以外は、実施例２−１のインクセットと同じものである。
以下の比較例２−２のインクセットは、実施例２−２のインクセットにおいて、フッ素系界面活性剤を変更した以外は、実施例２−２のインクセットと同じものである。
以下の比較例２−３のインクセットは、実施例２−３のインクセットにおいて、フッ素系界面活性剤を変更した以外は、実施例２−３のインクセットと同じものである。
以下の比較例２−４のインクセットは、実施例２−４のインクセットにおいて、フッ素系界面活性剤を添加しなかった以外は、実施例２−４のインクセットと同じものである。
以下の比較例２−５のインクセットは、実施例２−３のインクセットにおいて、フッ素系界面活性剤を変更した以外は、実施例２−３のインクセットと同じものである。
以下の比較例２−６のインクセットは、実施例２−２のインクセットにおいて、フッ素系界面活性剤を変更した以外は、実施例２−２のインクセットと同じものである。
以下の実施例２−７のインクセットは、実施例２−１のインクセットにおいて、上記構造式（Ｉ）で表される化合物の添加量を０．０５％に変更した以外は、実施例２−１のインクセットと同じものである。
以下の実施例２−８のインクセットは、実施例２−１のインクセットにおいて、上記構造式（Ｉ）で表される化合物の添加量を１５％に変更した以外は、実施例２−１のインクセットと同じものである。
【０１９３】
【表６】
0005672065.tif 000014
【０１９４】
次に、作製した実施例２−１〜２−８及び比較例２−１〜２−６のインクセットについて、以下のようにして、諸特性を評価した。結果を表７〜表９に示す。
【０１９５】
＜評価５；消泡性評価試験＞
作製後５０℃で１ヶ月保存した各インクジェット記録用インクを、１０℃の環境下で１００ｍＬのメスシリンダーに１０ｍＬ入れ、該インクと気泡の体積が１００ｍＬになるまで一定圧力の空気を注入し、該インクと気泡の体積が１００ｍＬになった時点で空気の注入を停止した。注入停止時から該インクと気泡の体積が、２０ｍＬになる時間を計測して、消泡時間とし、以下の基準で評価した。なお、許容範囲はＡＡ、Ａ又はＢである。
［評価基準］
ＡＡ：消泡時間が５秒間未満
Ａ  ：消泡時間が１０秒間未満
Ｂ  ：消泡時間が１０秒間以上３０秒間未満
Ｃ  ：消泡時間が３０秒間以上３００秒間未満
Ｄ  ：消泡時間が３００秒間以上
結果を下記表７に示す。
【０１９６】
【表７】
0005672065.tif 000015
【０１９７】
＜評価６；吐出安定性評価＞
実施例２−１〜２−８及び比較例２−１〜２−６で作製した各インクジェット記録用インクを充填したインクジェットプリンタ（株式会社リコー製、ＩＰＳｉｏＧ７０７）を用いて、マイペーパー（株式会社リコー製）上に印字を行い、印刷パターンは画像領域中、印字面積が紙面全面積中、各色印字面積が５％であるチャートにおいて、イエロー、マゼンタ、シアン、及びブラックの各インクを１００％ｄｕｔｙで印字した。印字条件は、記録密度３６０ｄｐｉで、ワンパス印字とした。
また、実施例２−１〜２−８及び比較例２−１〜２−６の各インクセットを用いて、前記評価５を実施した後、下記評価７を実施した。間欠印写としては、上記チャートを２０枚連続で印写後、２０分間吐出を実施しない給紙状態にし、これを５０回繰り返して、累計１，０００枚印写後、もう一度同チャートを印写した時の５％チャートベタ部の筋、白抜け、噴射乱れの有無を目視観察し、下記基準で評価した。なお、許容範囲はＡ又はＢである。
［評価基準］
Ａ：ベタ部に筋、白抜け、噴射乱れがない
Ｂ：若干、ベタ部に筋、白抜け、噴射乱れが認められる
Ｃ：１スキャン目に筋、白抜け、噴射乱れが認められる
Ｄ：ベタ部全域にわたって、筋、白抜け、噴射乱れが認められる
結果を下記表８に示す。
【０１９８】
【表８】
0005672065.tif 000016
【０１９９】
＜評価７；カラーブリード評価＞
実施例２−１〜２−８及び比較例２−１〜２−６で作製した各インクジェット記録用インク、並びに、赤及び緑のカラーインクを充填したインクジェットプリンタ（株式会社リコー製、ＩＰＳｉｏＧ７０７）を用いてマゼンタ、シアン、イエロー、並びに、赤及び緑のカラーインクのベタ画像中にブラックインクの文字を印字する印刷パターンを用い、試験用紙としてマイペーパー（株式会社リコー製）を用いて印字を行った。印字条件は１００％ｄｕｔｙとし、記録密度は３００ｄｐｉ、ワンパス印字とした。
なお、前記赤インクは、実施例２−１〜２−８及び比較例２−１〜２−６で作製したインクジェット記録用インクにおいて、マゼンタとイエローを混合して調製したものであり、前記緑インクは、実施例２−１〜２−８及び比較例２−１〜２−６で作製したインクジェット記録用インクにおいて、シアンとイエローを混合して調製したものである。
得られた画像におけるカラーインクとブラックインク間のカラーブリードを目視にて、下記基準で評価した。なお、許容範囲はＡ又はＢである。
［評価基準］
Ａ：カラーブリードの発生がなく、黒文字が鮮明に認識できる
Ｂ：カラーブリードが若干発生し、黒文字が少しにじむ
Ｃ：カラーブリードが発生し、黒文字が滲むが認識は可能である
Ｄ：カラーブリードが発生し、黒文字の認識が困難である
結果を下記表９に示す。
【０２００】
【表９】
0005672065.tif 000017
【０２０１】
本発明のインクジェット記録用インクは、インクジェット記録方式による各種記録に適用することができ、例えば、インクジェットプリンタ、ファクシミリ装置、複写装置などに好適に適用することができる。
【符号の説明】
【０２０２】
１      インクジェット記録装置
２      本体筐体
１６      ギア機構
１７      副走査モータ
１８      キャリッジ
１８ａ    液滴吐出ヘッド
１９      プラテン
２０      インクカートリッジ
２１      ガイドシャフト
２２      ガイドシャフト
２３      タイミングベルト
２４      主走査モータ
２５      ギア機構
２６      主走査モータ
２７      ギア機構
１０１      装置本体
１０２      給紙トレイ
１０３      排紙トレイ
１０４      インクカートリッジ装填部
１０５      操作部
１１１      上カバー
１１２      前面
１１５      前カバー
１３１      ガイドロッド
１３２      ステー
１３３      キャリッジ
１３４      記録ヘッド
１３５      サブタンク
１４１      用紙載置部（圧板）
１４２      用紙
１４３      給紙コロ
１４４      分離パッド
１４５      ガイド
１５１      搬送ベルト
１５２      カウンタローラ
１５３      搬送ガイド
１５４      押さえ部材
１５５      先端加圧コロ
１５６      帯電ローラ
１５７      搬送ローラ
１５８      デンションローラ
１６１      ガイド部材
１７１      分離爪
１７２      排紙ローラ
１７３      排紙コロ
１８１      両面給紙ユニット
１８２      手差し給紙部
２００      インクカートリッジ
２４１      インク袋
２４２      インク注入口
２４３      インク排出口
２４４      カートリッジケース
【先行技術文献】
【特許文献】
【０２０３】
【特許文献１】特開２００６−３１６２４３号公報
【図４】
0005672065.tif 000019
【図１】
0005672065.tif 000020
【図２】
0005672065.tif 000021
【図３】
0005672065.tif 000022
【図５】
0005672065.tif 000023
【図６】
0005672065.tif 000024